【事件の表示】
　特許第２９９７２１０号「接着剤ゲルに架橋され得るシリコーン組成物」の請求項１ないし１２に係る特許に対する特許異議の申立てについて、次のとおり決定する。
【結　論】
　訂正を認める。
　特許第２９９７２１０号の請求項１ないし１１に係る特許を維持する。
【理　由】
（１）手続の経緯
　本件特許２９９７２１０号の発明は、平成８年６月１２日に出願され、平成１１年１０月２９日にその特許の設定登録がなされ、その後、信越化学工業株式会社及び東レ・ダウコーニング・シリコーン株式会社より特許異議の申立てがなされ、取消理由通知がなされ、それに対して、特許異議意見書が提出されるとともに、その指定期間内である平成１３年４月２７日に訂正請求がなされたものである。
（２）訂正の適否についての判断
ア、訂正の内容
訂正事項ａ：特許請求の範囲の請求項１の
「【請求項１】（I）△タイプＭ＝(R)2(Fhr)SiO1/2［式中、
・Ｒは互いに同種又は異種であり、そして置換若しくは未置換アリール及び／又はＣ1 〜Ｃ6 線状若しくは分岐状アルキル基に相当し、
・Fhr はアルケニル基に相当する］の末端シロキシル単位、及び
△タイプＤ＝(R1)p(Fhr)qSiO2/2［式中、Fhr は先に規定した通りであり、Ｒ1 はＲと同じ規定を満足し、ｐ＝１又は２、ｑ＝０又は１、そしてｐ＋ｑ＝２］の同種又は異種のシロキシル単位、を含有する少なくとも１種のポリオルガノシロキサンＰＯＳ（I）、
（II）△末端シロキシル単位Ｍ＝(Fhr)s(R2)tSiO1/2［式中、
・Fhr は水素に相当、
・Ｒ2 はＲと同じ規定を満足し、
・ｓ＝０、１、２又は３、ｔ＝０、１、２又は３、そしてｓ＋ｔ＝３］、及び
△同種又は異種のシロキシル単位Ｄ＝(Fhr)u(R3)v SiO2/2［式中、
・Fhr は水素に相当し、
・Ｒ3 はＲと同じ規定を満足し、
・ｕ＝０、１又は２、ｖ＝０、１又は２、そしてｕ＋ｖ＝２］、
を含む少なくとも１種のポリオルガノシロキサンＰＯＳ（II）（但し、ＰＯＳ（II）のＤ単位のうちの少なくとも１個はFhr （ｕ＝１、ｖ＝１）を有するものとする）、 （III）△末端シロキシル単位Ｍ＝(Fhr)w(R4)xSiO1/2 
［式中、
・Fhr は水素に相当し、
・Ｒ4 はＲと同じ規定を満足し、
・ｗ＝１、２又は３、ｘ＝０、１又は２、そしてｗ＋ｘ＝３］、及び△シロキシル単位Ｄ＝(R5)2SiO2/2［式中、
・Ｒ5 はＲと同じ規定を満足する］を有する少なくとも１種のポリオルガノシロキサンＰＯＳ（III）（“エキステンダーＰＯＳ”と称する）（このＰＯＳ（III）のFhr は、
・それらが少なくともポリオルガノシロキサンＰＯＳ（I）の末端Ｍ単位のFhrと反応し、そして
・比率ｒ１＝［（ＰＯＳ（III）中のFhr の数）］／［（ＰＯＳ（II）＋ＰＯＳ（III）中のFhr の数）］×１００が８０％未満になる、
ように選択される）、及び
（V） 有効量の白金型のヒドロシリル化触媒、を含む
ことを特徴とするヒドロシリル化によって接着剤ゲルに架橋させ得るシリコーン組成物。」を、
「【請求項１】（I）△タイプＭ＝(R)2(Fhr)SiO1/2［式中、
・Ｒは互いに同種又は異種であり、そしてＣ1 〜Ｃ6 線状若しくは分岐状アルキル基に相当し、
・Fhr はアルケニル基に相当する］の末端シロキシル単位、及び
△タイプＤ＝(R1)p(Fhr)qSiO2/2［式中、Fhr は先に規定した通りであり、Ｒ1 はＲと同じ規定を満足し、ｐ＝１又は２、ｑ＝０又は１、そしてｐ＋ｑ＝２］の同種又は異種のシロキシル単位、を含有する少なくとも１種のポリオルガノシロキサンＰＯＳ（I）、
（II）△末端シロキシル単位Ｍ＝(Fhr)s(R2)tSiO1/2［式中、
・Fhr は水素に相当、
・Ｒ2 はＲと同じ規定を満足し、
・ｓ＝０、１、２又は３、ｔ＝０、１、２又は３、そしてｓ＋ｔ＝３］、及び
△同種又は異種のシロキシル単位Ｄ＝(Fhr)u(R3)v SiO2/2［式中、
・Fhr は水素に相当し、
・Ｒ3 はＲと同じ規定を満足し、
・ｕ＝０、１又は２、ｖ＝０、１又は２、そしてｕ＋ｖ＝２］、
を含む少なくとも１種のポリオルガノシロキサンＰＯＳ（II）（但し、ＰＯＳ（II）のＤ単位のうちの少なくとも１個はFhr （ｕ＝１、ｖ＝１）を有するものとする）、 （III）△末端シロキシル単位Ｍ＝(Fhr)w(R4)xSiO1/2 
［式中、
・Fhr は水素に相当し、
・Ｒ4 はＲと同じ規定を満足し、
・ｗ＝１、２又は３、ｘ＝０、１又は２、そしてｗ＋ｘ＝３］、及び△シロキシル単位Ｄ＝(R5)2SiO2/2［式中、
・Ｒ5 はＲと同じ規定を満足する］を有する少なくとも１種のポリオルガノシロキサンＰＯＳ（III）（“エキステンダーＰＯＳ”と称する）（このＰＯＳ（III）のFhr は、
・それらが少なくともポリオルガノシロキサンＰＯＳ（I）の末端Ｍ単位のFhrと反応し、
・比率ｒ１＝［（ＰＯＳ（III）中のFhr の数）］／［（ＰＯＳ（II）＋ＰＯＳ（III）中のFhr の数）］×１００が０．５〜３０％の範囲になり、そして
・比率ｒ２＝［（ＰＯＳ（II）＋（ＰＯＳ（III）中のFhrの数）］／［ＰＯＳ（I）中のFhrの数］が０．８以下になる、
ように選択される）、及び
（V） 有効量の白金型のヒドロシリル化触媒、を含む
ことを特徴とするヒドロシリル化によって接着剤ゲルに架橋させ得るシリコーン組成物。」と訂正する。
訂正事項ｂ：請求項２を削除し、請求項３〜１２を、
【請求項２】ＰＯＳ（I）に対する希釈剤として特に有用でありそして末端シロキシル単位Ｍ＝(R6)3 SiO1/2及びシロキシル単位Ｄ＝(R7)2SiO2/2（式中、Ｒ6 、Ｒ7 は互いに同種又は異種であり、そしてＲと同じ規定を満足する）を含有する少なくとも１種のポリオルガノシロキサンＰＯＳ（I）を追加的に含むことを特徴とする請求項１記載の組成物。
【請求項３】・ＰＯＳ（I）が、ビニル基に相当するFhr を有するＭ単位及びｑ＝０のＤ単位を含むことを特徴とする請求項１〜２のいずれか一項記載の組成物。
【請求項４】ＰＯＳ（I）が線状であり、そして１，０００〜２００，０００mPa.s の動的粘度を有すること、及び／又はＰＯＳ（II）が線状であり、そして１，０００mPa.s 以下の動的粘度を有すること、及び／又はＰＯＳ（III）が線状であり、そして１，０００mPa.s 以下の動的粘度を有すること、を特徴とする請求項１〜３のいずれか一項記載の組成物。
【請求項５】線状の構造及びＰＯＳ（I）の動的粘度よりも５倍低い動的粘度を有する少なくとも１種のＰＯＳ（I）を追加的に含有することを特徴とする請求項１〜４のいずれか一項記載の組成物。
【請求項６】・ＰＯＳ（I）が、Ｒ＝ＣＨ3 そしてFhr ＝ビニルのＭ単位を０．２〜１モル％の量でそしてＲ1 ＝ＣＨ3 、ｐ＝２そしてｑ＝０のＤ単位を９９〜９９．８モル％の量で含み、
・ＰＯＳ（II）が、Fhr ＝Ｈ、Ｒ2 ＝ＣＨ3 、ｓ＝１そしてｔ＝２のＭ単位を１〜６モル％の量でそしてＲ3＝ＣＨ3 、Fhr ＝Ｈ、ｕ＝１そしてｖ＝１のＤ単位を１０〜５０モル％の量で含み、
・ＰＯＳ（III）が、Fhr ＝Ｈ、Ｒ4 ＝ＣＨ3 、ｗ＝１そしてｘ＝２のＭ単位を８〜２０モル％の量でそしてＲ5＝ＣＨ3 のＤ単位を８０〜９２モル％の量で含むこと、及び
　希釈剤（IV）を使用するときには、Ｍ及びＤ単位がそれぞれＲ6 ＝Ｒ7 ＝ＣＨ3 を含有し、そしてＭ単位が０モル％よりも上で１０モル％以下の量及びＤ単位が少なくとも９０モル％で１００モル％未満の量で存在するところの希釈剤ＰＯＳ（IV）が含められ、しかも希釈剤（IV）はＰＯＳ（I）＋（IV）混合物に対して５０重量％以下の量で存在すること、を特徴とする請求項１〜５のいずれか一項記載の組成物。
【請求項７】ＰＯＳ（I）、（II）及び（III）並びに触媒（V）を含有する２つの成分Ａ及びＢの形態にある請求項１〜６のいずれか一項記載のシリコーン組成物において触媒が成分Ａ及びＢのうちの片方に排他的に含有され、そしてＰＯＳ（I）＋(II)及び／又は(III)の混合物の存在下にないことからなるシリコーン組成物。
【請求項８】２つの成分Ａ及びＢの片方又は各々が、ＰＯＳ（I）に対する希釈剤として特に有用でありそして末端シロキシル単位Ｍ＝(R6)3SiO1/2及びシロキシル単位Ｄ＝(R7)2 SiO2/2（式中、Ｒ6 、Ｒ7 は互いに同種又は異種であり、そしてＲと同じ規定を満足する）を含有する少なくとも１種のポリオルガノシロキサンＰＯＳ（IV）を追加的に含むことを特徴とする請求項７記載のシリコーン組成物。
【請求項９】請求項１〜６のいずれか一項記載の組成物及び／又は請求項７〜８のいずれか一項記載の組成物から得られた架橋接着剤ゲル。
【請求項１０】請求項１〜６のいずれか一項記載の組成物及び／又は請求項７〜８のいずれか一項記載の組成物を使用して素子を封入するに当り、該素子を組成物中に浸没させそして該組成物を架橋してゲルにする工程からなる封入法。
【請求項１１】請求項９記載のゲルを使用して素子を封入するに当り、該素子をゲル中に浸没させる工程からなる封入法。」と訂正する。
イ、訂正の適否
　訂正事項ａには、３つの訂正点があり、一つは、「置換若しくは未置換アリール及び／又は」を削除するものであり、二つ目は、「８０％未満になる、」を「０．５〜３０％の範囲になり、そして」とするもので、特許明細書の段落【0044】に記載のより好ましい範囲に限定するものであり、また、三つ目は特許請求の範囲の請求項２に記載の事項である「比率ｒ２＝［（ＰＯＳ（II）＋（ＰＯＳ（III）中のFhrの数）］／［ＰＯＳ（I）中のFhrの数］が０．８以下になる」ことを加えて、シリコーン組成物を限定するもので、これらは特許請求の範囲の減縮に該当するとともに、願書に添付した明細書の範囲内の訂正と認められる。
　訂正事項ｂは、特許請求の範囲の請求項２を削除し、さらに、それに伴い請求項３以降の請求項が一つずつ繰り上げられるとともに、引用する請求項が整理されたものであり、これは特許請求の範囲の減縮と、それに伴う明りょうでない記載の釈明を目的とするものと認められ、願書に添付した明細書の範囲内の訂正である。
　そして、上記訂正事項ａ及びｂは、実質的に特許請求の範囲を拡張又は変更するものではない。
　以上のとおりであるから、上記訂正は、特許法第１２０条の４第２項及び同条第３項で準用する特許法第１２６条第２項から第４項までの規定に適合するので、当該訂正を認める。
（３）特許異議の申立てについての判断
ア、申立て理由の概要
　特許異議申立人信越化学工業株式会社は、甲第１号証（特公昭５３−４４５０３号公報）、甲第２号証（特開平６−２３４９２２号公報）、甲第３号証（特開昭６３−１６５４５５号公報）、甲第４号証（特開昭６１−５５３０号公報）、甲第５号証（特開平３−１５７４７４号公報）及び参考資料（米国特許第４１００６２７号明細書）を提出し、訂正前の本件請求項１、２、４、５、１０に係る発明は、甲第１号証に記載された発明であり、また、訂正前の本件請求項３、６、７、８、９、１１、１２に係る発明は、甲第１〜５号証に記載された発明に基づいて当業者が容易に発明をすることができたものであるから、本件特許は特許法第２９条第１項第３号ないしは同法第２９条第２項の規定に違反してされたものであって、本件特許は取り消されるべき旨主張している。
　同じく特許異議申立人東レ・ダウ・コーニング株式会社は、甲第１号証（米国特許第４１００６２７号明細書）、甲第２号証（特公昭６４−９３４６号公報）、甲第３号証（特開平６−２３４９２２号公報）、甲第４号証（特開平５−７０６９３号公報）、甲第５号証（特公平６−５５８９４号公報）及び参考資料（東レ・ダウ・コーニング株式会社ＳＨ２００のオイルのカタログ）を提出し、訂正前の本件請求項１、２、４、５、１０に係る発明は、甲第１号証に記載された発明であり、また、訂正前の本件請求項１〜１２に係る発明は、甲第１〜５号証に記載された発明に基づいて当業者が容易に発明をすることができたものであるから、本件特許は特許法第２９条第１項第３号ないしは同法第２９条第２項の規定に違反してされたものであって、本件特許は取り消されるべき旨主張している。
イ、訂正明細書の請求項１〜１１に係る発明
　訂正明細書の請求項１〜１１に係る発明（以下、それぞれ「本件発明１」〜「本件発明１１」という。）は、その特許請求の範囲の請求項１〜１１に記載された事項により特定される次のとおりのものと認める。
「【請求項１】（I）△タイプＭ＝(R)2(Fhr)SiO1/2［式中、
・Ｒは互いに同種又は異種であり、そしてＣ1 〜Ｃ6 線状若しくは分岐状アルキル基に相当し、
・Fhr はアルケニル基に相当する］の末端シロキシル単位、及び
△タイプＤ＝(R1)p(Fhr)qSiO2/2［式中、Fhr は先に規定した通りであり、Ｒ1 はＲと同じ規定を満足し、ｐ＝１又は２、ｑ＝０又は１、そしてｐ＋ｑ＝２］の同種又は異種のシロキシル単位、を含有する少なくとも１種のポリオルガノシロキサンＰＯＳ（I）、
（II）△末端シロキシル単位Ｍ＝(Fhr)s(R2)tSiO1/2［式中、
・Fhr は水素に相当、
・Ｒ2 はＲと同じ規定を満足し、
・ｓ＝０、１、２又は３、ｔ＝０、１、２又は３、そしてｓ＋ｔ＝３］、及び
△同種又は異種のシロキシル単位Ｄ＝(Fhr)u(R3)v SiO2/2［式中、
・Fhr は水素に相当し、
・Ｒ3 はＲと同じ規定を満足し、
・ｕ＝０、１又は２、ｖ＝０、１又は２、そしてｕ＋ｖ＝２］、
を含む少なくとも１種のポリオルガノシロキサンＰＯＳ（II）（但し、ＰＯＳ（II）のＤ単位のうちの少なくとも１個はFhr （ｕ＝１、ｖ＝１）を有するものとする）、 （III）△末端シロキシル単位Ｍ＝(Fhr)w(R4)xSiO1/2 
［式中、
・Fhr は水素に相当し、
・Ｒ4 はＲと同じ規定を満足し、
・ｗ＝１、２又は３、ｘ＝０、１又は２、そしてｗ＋ｘ＝３］、及び△シロキシル単位Ｄ＝(R5)2SiO2/2［式中、
・Ｒ5 はＲと同じ規定を満足する］を有する少なくとも１種のポリオルガノシロキサンＰＯＳ（III）（“エキステンダーＰＯＳ”と称する）（このＰＯＳ（III）のFhr は、
・それらが少なくともポリオルガノシロキサンＰＯＳ（I）の末端Ｍ単位のFhrと反応し、
・比率ｒ１＝［（ＰＯＳ（III）中のFhr の数）］／［（ＰＯＳ（II）＋ＰＯＳ（III）中のFhr の数）］×１００が０．５〜３０％の範囲になり、そして
・比率ｒ２＝［（ＰＯＳ（II）＋（ＰＯＳ（III）中のFhrの数）］／［ＰＯＳ（I）中のFhrの数］が０．８以下になる、
ように選択される）、及び
（V） 有効量の白金型のヒドロシリル化触媒、を含む
ことを特徴とするヒドロシリル化によって接着剤ゲルに架橋させ得るシリコーン組成物。
【請求項２】ＰＯＳ（I）に対する希釈剤として特に有用でありそして末端シロキシル単位Ｍ＝(R6)3 SiO1/2及びシロキシル単位Ｄ＝(R7)2SiO2/2（式中、Ｒ6 、Ｒ7 は互いに同種又は異種であり、そしてＲと同じ規定を満足する）を含有する少なくとも１種のポリオルガノシロキサンＰＯＳ（I）を追加的に含むことを特徴とする請求項１記載の組成物。
【請求項３】・ＰＯＳ（I）が、ビニル基に相当するFhr を有するＭ単位及びｑ＝０のＤ単位を含むことを特徴とする請求項１〜２のいずれか一項記載の組成物。
【請求項４】ＰＯＳ（I）が線状であり、そして１，０００〜２００，０００mPa.s の動的粘度を有すること、及び／又はＰＯＳ（II）が線状であり、そして１，０００mPa.s 以下の動的粘度を有すること、及び／又はＰＯＳ（III）が線状であり、そして１，０００mPa.s 以下の動的粘度を有すること、を特徴とする請求項１〜３のいずれか一項記載の組成物。
【請求項５】線状の構造及びＰＯＳ（I）の動的粘度よりも５倍低い動的粘度を有する少なくとも１種のＰＯＳ（I）を追加的に含有することを特徴とする請求項１〜４のいずれか一項記載の組成物。
【請求項６】・ＰＯＳ（I）が、Ｒ＝ＣＨ3 そしてFhr ＝ビニルのＭ単位を０．２〜１モル％の量でそしてＲ1 ＝ＣＨ3 、ｐ＝２そしてｑ＝０のＤ単位を９９〜９９．８モル％の量で含み、
・ＰＯＳ（II）が、Fhr ＝Ｈ、Ｒ2 ＝ＣＨ3 、ｓ＝１そしてｔ＝２のＭ単位を１〜６モル％の量でそしてＲ3＝ＣＨ3 、Fhr ＝Ｈ、ｕ＝１そしてｖ＝１のＤ単位を１０〜５０モル％の量で含み、
・ＰＯＳ（III）が、Fhr ＝Ｈ、Ｒ4 ＝ＣＨ3 、ｗ＝１そしてｘ＝２のＭ単位を８〜２０モル％の量でそしてＲ5＝ＣＨ3 のＤ単位を８０〜９２モル％の量で含むこと、及び
　希釈剤（IV）を使用するときには、Ｍ及びＤ単位がそれぞれＲ6 ＝Ｒ7 ＝ＣＨ3 を含有し、そしてＭ単位が０モル％よりも上で１０モル％以下の量及びＤ単位が少なくとも９０モル％で１００モル％未満の量で存在するところの希釈剤ＰＯＳ（IV）が含められ、しかも希釈剤（IV）はＰＯＳ（I）＋（IV）混合物に対して５０重量％以下の量で存在すること、を特徴とする請求項１〜５のいずれか一項記載の組成物。
【請求項７】ＰＯＳ（I）、（II）及び（III）並びに触媒（V）を含有する２つの成分Ａ及びＢの形態にある請求項１〜６のいずれか一項記載のシリコーン組成物において触媒が成分Ａ及びＢのうちの片方に排他的に含有され、そしてＰＯＳ（I）＋(II)及び／又は(III)の混合物の存在下にないことからなるシリコーン組成物。
【請求項８】２つの成分Ａ及びＢの片方又は各々が、ＰＯＳ（I）に対する希釈剤として特に有用でありそして末端シロキシル単位Ｍ＝(R6)3SiO1/2及びシロキシル単位Ｄ＝(R7)2 SiO2/2（式中、Ｒ6 、Ｒ7 は互いに同種又は異種であり、そしてＲと同じ規定を満足する）を含有する少なくとも１種のポリオルガノシロキサンＰＯＳ（IV）を追加的に含むことを特徴とする請求項７記載のシリコーン組成物。
【請求項９】請求項１〜６のいずれか一項記載の組成物及び／又は請求項７〜８のいずれか一項記載の組成物から得られた架橋接着剤ゲル。
【請求項１０】請求項１〜６のいずれか一項記載の組成物及び／又は請求項７〜８のいずれか一項記載の組成物を使用して素子を封入するに当り、該素子を組成物中に浸没させそして該組成物を架橋してゲルにする工程からなる封入法。
【請求項１１】請求項９記載のゲルを使用して素子を封入するに当り、該素子をゲル中に浸没させる工程からなる封入法。」
ウ、刊行物に記載された事項
　当審が通知した取消理由に引用された刊行物は次のとおりである。
刊行物１：米国特許第４１００６２７号明細書
（特許異議申立人東レ・ダウコーニング・シリコーン株式会社提出甲第１号証）
刊行物２：特公昭６４−９３４６号公報
（同甲第２号証）
刊行物３：特開平６−２３４９２２号公報
（同甲第３号証、特許異議申立人信越化学工業株式会社提出甲第２号証）
刊行物４：特開平５−７０６９３号公報
（特許異議申立人東レ・ダウコーニング・シリコーン株式会社提出甲第４号証）
刊行物５：特開平６−５５８９４号公報
（同甲第５号証）
刊行物６：特公昭５３−４４５０３号公報
（特許異議申立人信越化学工業株式会社提出甲第１号証［刊行物１の日本出願の公告公報］）
刊行物７：特開昭６３−１６５４５５号公報
（同甲第３号証）
刊行物８：特開昭６１−５５３０号公報
（同甲第４号証）
刊行物９：特開平３−１５７４７４号公報
（同甲第５号証）
　そして、上記刊行物１〜９には、次の記載が認められる。
ａ、刊行物１及びその日本出願の公告公報である刊行物６に記載の事項（なお、記載頁等については刊行物６によるものとする。）
「３　架橋した本質的にポリジメチルシロキサンが２５℃における粘度が0.1〜6パスカル−秒の、メチルフェニルビニルシロキシ基で末端封鎖されたポリジメチルシロキサン；上記のメチルフェニルビニルシロキシ基で末端封鎖されたポリジメチルシロキサンに２５℃において4.5〜30パスカル−秒の有効粘度を与えるのに十分な量の、２５℃における粘度が0.5パスカル−秒以下のジメチルハイドロジェンシロキシ基で末端封鎖されたポリジメチルシロキサン；組成物中の、ケイ素原子に結合した全水素原子のビニル基に対する比として0.2〜0.8を与える量で存在している１分子当り平均少なくとも３個のケイ素原子に結合した水素原子を有するポリメチルシロキサン；及び触媒量の相溶性白金触媒を混合することによって調製された組成物である上記特許請求の範囲第２項に記載のゲルの充てんされた可撓性製品。」（特許請求の範囲第３項）
「参考例１
Ａ　粘度0.00216ｍ2／秒の、メチルフェニルシロキシ基で末端封鎖されたポリジメチルシロキサン（以下、重合体Ａと証する。）97.5部、ケイ素原子に結合した水素原子の含有量が0.159重量％であり、そして0.0101ｍ2／秒（約10.1Pa・s）の有効粘度を有する重合体Ａを与えるのに十分なジメチルハイドロジェンシロキシ基で末端封鎖されたポリジメチルシロキサン2.40部、トリメトキシシロキシ単位を20モル％、ジメチルシロキサン単位を30モル％及びメチルハイドロジェンシロキサン単位を50モル％有し、且つケイ素原子に結合した水素原子の含有量が0.779重量％であるトリメトキシシロキシ基で末端封鎖されたポリメチルシロキサン0.21部及びアメリカ国特許第３４１９５９３号で規定された方法に従って合成された、白金を約0.65重量％含有する、ジビニルテトラメチルジシロキサンを対称に有するクロロ白金酸触媒コンプレックス0.1部を混合することによってシリコーンゲルを調製した。」（第６頁第１２欄15〜36行）
ｂ、刊行物２に記載の事項
「１（Ａ）100重量部の、少なくとも１種の液状トリオルガノシロキシで末端ブロックされた、ポリジメチルシロキサン（但し、該トリオルガノシロキシ基は、ジメチルビニルシロキシとメチルフェニルビニルシロキシから選ばれ、該ポリジメチルシロキサンは、２５℃において1.0〜500pa・sの粘度を示す。）
（Ｂ）本質的に、式ＣＨ2＝ＣＨ（ＣＨ3）2ＳｉＯ1/2、（ＣＨ3）3ＳｉＯ1/2とＳｉＯ4/2の単位（但し、ＣＨ2＝ＣＨ（ＣＨ3）2ＳｉＯ1/2と（ＣＨ3）3ＳｉＯ1/2単位の組合せとＳｉＯ4/2単位のモル比が、0.7：1〜1.2：1であり、ＣＨ2＝ＣＨ（ＣＨ3）2ＳｉＯ1/2単位は、コポリマーの2〜8重量％を構成する）から成る、5〜25部のベンゼン可溶性コポリマー、
（Ｃ）式Ｈ（ＣＨ3）2ＳｉＯ〔Ｓｉ（ＣＨ3）2Ｏ〕ｘＳｉ（ＣＨ3）2Ｈ（但し、ｘは0〜50の整数である）を有し、本組成物のビニル基当り、少なくとも1.6個のシリコン−結合した水素原子を供給するに充分な量のオルガノシロキサン、
（Ｄ）（Ｃ）と（Ｄ）中に存在するシリコン−結合した水素原子の5〜15％を供給するに充分な量の、１分子当り少なくとも3個のシリコン−結合した水素原子を含むポリオルガノシロキサン、及び
（Ｅ）本組成物の硬化を促進するに充分な量のプラチナ触媒、
を混合して得られる生成物から本質的に成る硬化性液状ポリオルガノシロキサン組成物であって、（Ｃ）と（Ｄ）中のビニル基数の1.8〜2.9倍であることを特徴とする硬化性液状ポリオルガノシロキサン組成物。」（特許請求の範囲第１項）
「本発明の目的は、比較的低温度で硬化して、易変形性の、弾力ある、タフな弾性ゲルを生成できる、液状ポリオルガノシロキサン組成物を提供することである。」（第３頁第５欄41〜44行）
「適宜の２パックの組成物が、次のように作られる。例えば、（Ａ）の一部、（Ｂ）の一部と（Ｅ）の全量を組合せ第１パックとし、（Ａ）と（Ｂ）の残部と（Ｃ）と（Ｄ）の全量を第２パックとして、便利な２パック組成物が調製され、第１パックと第２パックの等量を混合すると本発明の組成物を製造できる。」（第７頁第１３欄10〜16行）
「本発明の好適なゲルは、多くのタイプの合成有機ポリマーに優れた密着性を示す。」（同第１４欄27〜28行）
ｃ、刊行物３に記載の事項
「【請求項１】（Ａ）一分子中に含有されるケイ素原子に結合した有機基中、平均0.15〜0.35モル％がアルケニル基であるオルガノポリシロキサン
（Ｂ）非官能性オルガノポリシロキサン
（Ｃ）ケイ素原子に結合した水素原子を１分子中に平均２個有するオルガノハイドロジェンポリシロキサン、及び
（Ｄ）付加反応触媒を含有してなることを特徴とする低弾性率シリコーンゲル組成物。」（特許請求の範囲第１項）
「シリコーンゲルは、優れた電気絶縁性、電気特性の安定性及び柔軟性を有することから、電気・電子部品のポッティング剤、封止剤として、特に、パワートランジスター、ＩＣ、コンデンサ等の制御回路素子を熱的及び機械的障害から保護するための被覆材料として使用されている。」（第２頁左欄32〜37行）
ｄ、刊行物４に記載の事項
「本発明の組成物は、電気、電子部品等が配線された容器内に流入させるか、あるいは配線された基板等を本願組成物の液体中に浸漬し引き上げる等の処理方法で使用し、100〜180℃程度で５分〜１時間程度加熱することにより硬化し、シリコーンゲルを生成する。」（第４頁第６欄26〜31行）
ｅ、刊行物５に記載の事項
　刊行物５には、オルガノポリシロキサンゲル組成物について記載され、その主剤として両末端ビニル基を含有するジメチルポリシロキサンが第４頁に例示されている。
ｆ、刊行物７に記載の事項
「本発明の付加反応型オルガノポリシロキサン組成物はハンダフラックスに対する被毒耐久性に優れており、ハンダフラックスによる硬化阻害、界面未硬化、硬度低下などが起こらず、高い信頼性でＩＣ等の保護、絶縁などを行なうことができる。」（第５頁右下欄1〜5行）
ｇ、刊行物８に記載の事項
「１．ペレットがペレット取付部に弾性材料を介して取り付けられている半導体装置。」（特許請求の範囲第１項）
「３．弾性材料がシリコーンゴムまたはシリコーンゴムを主成分とする混合材料であることを特徴とする特許請求の範囲第１項または第２項記載の半導体装置。」（同第３項）
ｈ、刊行物９記載の事項
「（１）200℃で10mmHg以上の蒸気圧を有する低分子シロキサン含有量が500ppm以下である付加反応硬化型シリコーンゴム組成物からなることを特徴とする、半導体ペレットの該ペレット取付部材とを接合するための接着剤。」（特許請求の範囲第１項）
エ、対比・判断
　本件発明１と刊行物１及び刊行物６に記載された発明（以下、「先行発明」という。）を対比する。
　先行発明における「ジメチルハイドロジェンシロキシ基で末端封鎖されたポリジメチルシロキサン」は本件発明１の「ＰＯＳ（III）」に相当し、また「１分子当り平均少なくとも３個のケイ素原子に結合した水素原子を有するポリメチルシロキサン」は同じく本件発明１の「ＰＯＳ（II）」に相当するものと認められる。また、本件発明１の特定式で得られる比率ｒ2については、先行発明においても、本件発明１と同様に0.8以下になると認められるので、両者は、アルケニル基末端シロキシ基を有するポリオルガノシロキサンと本件発明１のＰＯＳ（II）及び（III）に相当するケイ素原子に結合した水素原子を有するポリオルガノシロキサン２種類と白金系触媒からなり、また特定式で得られる比率ｒ2も重複するシリコーン組成物である点で一致し、以下の点で相違するものと認められる。
ａ、アルケニル基末端シロキシ基を有するポリオルガノシロキサンについて、本件発明１ではアルケニル基末端シロキシ基の有機基としてＣ1〜Ｃ6線状若しくは分岐状アルキル基を有するポリオルガノシロキサンとするのに対して、先行発明では、メチルフェニルビニルシロキシ基で末端封鎖されたポリジメチルシロキサンとする点、（以下、「相違点ａ」という。）
ｂ、本件発明１では、特定された式の比率ｒ1として0.5〜30％の範囲とするのに対して、先行発明ではそういったことについて特定されていない点。（以下、「相違点ｂ」という。）
　以下、上記相違点ａ及びｂについて検討する。
　相違点ａについて、先行発明ではアルケニル基末端シロキシ基には、その有機基にフェニル基が存在しており、アルキル基のみとする本件発明１とは相違し、刊行物１及び６には、本件発明１のアルキル基を示唆する記載は認められない。また、相違点ｂについて、刊行物１及び６に記載の組成物（Ａ、Ｂ、Ｃ、Ｉ、Ｊ、Ｋ及びＬ）における比率ｒ1を計算すると、いずれも本件発明１の上限である３０％を越える数値となり、本件発明１のｒ1の範囲は先行発明からは容易に導き出せないものと認められる。そして、本件発明１は、接着剤ゲルに架橋させ得るという作用効果を奏するものであるが、先行発明１にはそういったことを示唆する記載も認められない。
　刊行物２には、ポリオルガノシロキサン成分としてビニル基を有するベンゼン可溶性コポリマーが必須成分となっており、本件発明１とはポリオルガノシロキサンの成分構成が一致しておらず、特定比率ｒ2も相違し、また特定比率ｒ1についても記載されていない。また、刊行物３〜５及び刊行物７〜９についても、同様に本件発明１で特定するようなＰＯＳ（I）〜（III）に相当するポリオルガノシロキサンを使用することの記載は認められず、また、本件発明で特定する比率ｒ1についても、それを示唆する記載は認められない。
　以上のとおり、本件発明１は刊行物１及び６に記載された発明でもなく、また、刊行物１〜９に記載された発明に基づいて、当業者が容易に発明をすることができたものとすることもできない。
　本件発明２〜６は、いずれも本件発明１を引用するとともに、シリコーン組成物の成分について限定するものであるから、上記本件発明１で対比したとおり、同様の理由により、刊行物１及び６に記載された発明でもなく、また、刊行物１〜９に記載された発明に基づいて、当業者が容易に発明をすることができたものとすることもできない。
　本件発明７は、本件発明１を引用し、その組成物の形態を限定するものであるから、上記本件発明１と同様の理由により、刊行物１〜９に記載された発明に基づいて、当業者が容易に発明をすることができたものとすることはできない。
　本件発明８は、本件発明７を引用し、さらに組成物の形態を限定するものであるから、本件発明７と同様に、刊行物１〜９に記載された発明に基づいて、当業者が容易に発明をすることができたものとすることはできない。
　本件発明９は、本件発明１〜６及び本件発明７〜８を引用し、その組成物から得られた架橋接着剤ゲルとするものであるから、本件発明１〜６及び本件発明７〜８と同様に、刊行物１〜９に記載された発明に基づいて、当業者が容易に発明をすることができたものとすることはできない。
　本件発明１０は、本件発明１〜６及び本件発明７〜８を引用し、その組成物中に素子を浸没させそして架橋してゲルにする工程からなる封入法とするものであるから、本件発明１〜６及び本件発明７〜８と同様に、刊行物１〜９に記載された発明に基づいて、当業者が容易に発明をすることができたものとすることはできない。
　本件発明１１は、本件発明９を引用し、素子をゲル中に浸没させる工程からなる封入法とするものであり、本件発明９と同様に、刊行物１〜９に記載された発明に基づいて、当業者が容易に発明をすることができたものとすることはできない。
　なお、特許異議申立人信越化学工業株式会社及び東レ・ダウ・コーニング・シリコーン株式会社の提出したそれぞれの参考資料を参照しても同様である。
（４）むすび
　以上のとおりであるから、特許異議申立人の主張する理由及び提出した証拠方法によっては、本件特許を取り消すことができない。
　また、他に本件特許を取り消すべき理由を発見しない。
　よって、結論のとおり決定する。
【異議決定日】
平成１３年６月６日（２００１．６．６）
【訂正の要旨】
（訂正の要旨）
　特許第２９９７２１０号発明の明細書を次のとおり訂正するものである。
　なお、訂正事項ａは、特許請求の範囲の減縮とともに明らかな誤記の訂正を目的とし、訂正事項ｂは、特許請求の範囲の減縮と明りょうでない記載の釈明を目的とするものである。
訂正事項ａ：特許請求の範囲の請求項１の
「【請求項１】（Ｉ）△タイプＭ＝（Ｒ）２（Ｆｈｒ）ＳｉＯ１／２
［式中、
・Ｒは互いに同種又は異種であり、そして置換若しくは未置換アリール及び／又はＣ１〜Ｃ６線状若しくは分岐状アルキル基に相当し、
・Ｆｈｒはアルケニル基に相当する］の末端シロキシル単位、及び
△タイプＤ＝（Ｒ１）ｐ（Ｆｈｒ）ｑＳｉＯ２／２［式中、Ｆｈｒは先に規定した通りであり、Ｒ１はＲと同じ規定を満足し、ｐ＝１又は２、ｑ＝０又は１、そしてｐ＋ｑ＝２］の同種又は異種のシロキシル単位、を含有する少なくとも１種のポリオルガノシロキサンＰＯＳ（Ｉ）、
（ＩＩ）△末端シロキシル単位Ｍ＝（Ｆｈｒ）ｓ（Ｒ２）ｔＳｉＯ１／２
［式中、
・Ｆｈｒは水素に相当、
・Ｒ２はＲと同じ規定を満足し、
・ｓ＝０、１、２又は３、ｔ＝０、１、２又は３、そしてｓ＋ｔ＝３］、及び
△同種又は異種のシロキシル単位Ｄ＝（Ｆｈｒ）ｕ（Ｒ３）ｖＳｉＯ２／２
［式中、
・Ｆｈｒは水素に相当し、
・Ｒ３はＲと同じ規定を満足し、
・ｕ＝０、１又は２、ｖ＝０、１又は２、そしてｕ＋ｖ＝２］、
を含む少なくとも１種のポリオルガノシロキサンＰＯＳ（ＩＩ）（但し、ＰＯＳ（ＩＩ）のＤ単位のうちの少なくとも１個はＦｈｒ（ｕ＝１、ｖ＝１）を有するものとする）、
　（ＩＩＩ）△末端シロキシル単位Ｍ＝（Ｆｈｒ）ｗ（Ｒ４）ｘＳｉＯ１／２
［式中、
・Ｆｈｒは水素に相当し、
・Ｒ４はＲと同じ規定を満足し、
・ｗ＝１、２又は３、ｘ＝０、１又は２、そしてｗ＋ｘ＝３］、及び△シロキシル単位Ｄ＝（Ｒ５）２ＳｉＯ２／２
［式中、
・Ｒ５はＲと同じ規定を満足する］を有する少なくとも１種のポリオルガノシロキサンＰＯＳ（ＩＩＩ）（“エキステンダーＰＯＳ”と称する）（このＰＯＳ（ＩＩＩ）のＦｈｒは、
・それらが少なくともポリオルガノシロキサンＰＯＳ（Ｉ）の末端Ｍ単位のＦｈｒと反応し、そして
・比率ｒ１＝［（ＰＯＳ（ＩＩＩ）中のＦｈｒの数）］／［（ＰＯＳ（ＩＩ）＋ＰＯＳ（ＩＩＩ）中のＦｈｒの数）］×１００が８０％未満になる、
ように選択される）、及び
（Ｖ）　有効量の白金型のヒドロシリル化触媒、を含むことを特徴とするヒドロシリル化によって接着剤ゲルに架橋させ得るシリコーン組成物。」を、
「【請求項１】（Ｉ）△タイプＭ＝（Ｒ）２（Ｆｈｒ）ＳｉＯ１／２
［式中、
・Ｒは互いに同種又は異種であり、そしてＣ１〜Ｃ６線状若しくは分岐状アルキル基に相当し、
・Ｆｈｒはアルケニル基に相当する］の末端シロキシル単位、及び
△タイプＤ＝（Ｒ１）ｐ（Ｆｈｒ）ｑＳｉＯ２／２［式中、Ｆｈｒは先に規定した通りであり、Ｒ１はＲと同じ規定を満足し、ｐ＝１又は２、ｑ＝０又は１、そしてｐ＋ｑ＝２］の同種又は異種のシロキシル単位、を含有する少なくとも１種のポリオルガノシロキサンＰＯＳ（Ｉ）、
（ＩＩ）△末端シロキシル単位Ｍ＝（Ｆｈｒ）ｓ（Ｒ２）ｔＳｉＯ１／２
［式中、
・Ｆｈｒは水素に相当、
・Ｒ２はＲと同じ規定を満足し、
・ｓ＝０、１、２又は３、ｔ＝０、１、２又は３、そしてｓ＋ｔ＝３］、及び
△同種又は異種のシロキシル単位Ｄ＝（Ｆｈｒ）ｕ（Ｒ３）ｖＳｉＯ２／２
［式中、
・Ｆｈｒは水素に相当し、
・Ｒ３はＲと同じ規定を満足し、
・ｕ＝０、１又は２、ｖ＝０、１又は２、そしてｕ＋ｖ＝２］、
を含む少なくとも１種のポリオルガノシロキサンＰＯＳ（ＩＩ）（但し、ＰＯＳ（Ｈ）のＤ単位のうちの少なくとも１個はＦｈｒ（ｕ＝１、ｖ＝１）を有するものとする）、
　（ＩＩＩ）△末端シロキシル単位Ｍ＝（Ｆｈｒ）ｗ（Ｒ４）ｘＳｉＯ１／２
［式中、
・Ｆｈｒは水素に相当し、
・Ｒ４はＲと同じ規定を満足し、
・ｗ＝１、２又は３、ｘ＝０、１又は２、そしてｗ＋ｘ＝３］、及び△シロキシル単位Ｄ＝（Ｒ５）２ＳｉＯ２／２
［式中、
・Ｒ５はＲと同じ規定を満足する］を有する少なくとも１種のポリオルガノシロキサンＰＯＳ（ＩＩＩ）（“エキステンダーＰＯＳ”と称する）（このＰＯＳ（ＩＩＩ）のＦｈｒは、
・それらが少なくともポリオルガノシロキサンＰＯＳ（Ｉ）の末端Ｍ単位のＦｈｒと反応し、
・比率ｒ１＝［（ＰＯＳ（ＩＩＩ）中のＦｈｒの数）］／［（ＰＯＳ（ＩＩ）＋ＰＯＳ（ＩＩＩ）中のＦｈｒの数）］×１００が０．５〜３０％の範囲になり、そして
・比率ｒ２＝［（ＰＯＳ（ＩＩ）＋（ＰＯＳ（ＩＩＩ）中のＦｈｒの数）］／［ＰＯＳ（Ｉ）中のＦｈｒの数］が０．８以下になる、
ように選択される）、及び
（Ｖ）　有効量の白金型のヒドロシリル化触媒、を含むことを特徴とするヒドロシリル化によって接着剤ゲルに架橋させ得るシリコーン組成物。」と訂正する。
訂正事項ｂ：請求項２を削除し、請求項３〜１２を、
　【請求項２】ＰＯＳ（Ｉ）に対する希釈剤として特に有用でありそして末端シロキシル単位Ｍ＝（Ｒ６）３ＳｉＯ１／２及びシロキシル単位Ｄ＝（Ｒ７）２ＳｉＯ２／２（式中、Ｒ６、Ｒ７は互いに同種又は異種であり、そしてＲと同じ規定を満足する）を含有する少なくとも１種のポリオルガノシロキサンＰＯＳ（Ｉ）を追加的に含むことを特徴とする請求項１記載の組成物。
　【請求項３】・ＰＯＳ（Ｉ）が、ビニル基に相当するＦｈｒを有するＭ単位及びｑ＝０のＤ単位を含むことを特徴とする請求項１〜２のいずれか一項記載の組成物。
　【請求項４】ＰＯＳ（Ｉ）が線状であり、そして１，０００〜２００，０００ｍＰａ．ｓの動的粘度を有すること、及び／又はＰＯＳ（ＩＩ）が線状であり、そして１，０００ｍＰａ．ｓ以下の動的粘度を有すること、及び／又はＰＯＳ（ＩＩＩ）が線状であり、そして１，０００ｍＰａ．ｓ以下の動的粘度を有すること、を特徴とする請求項１〜３のいずれか一項記載の組成物。
　【請求項５】線状の構造及びＰＯＳ（Ｉ）の動的粘度よりも５倍低い動的粘度を有する少なくとも１種のＰＯＳ（Ｉ）を追加的に含有することを特徴とする請求項１〜４のいずれか一項記載の組成物。
　【請求項６】・ＰＯＳ（Ｉ）が、Ｒ＝ＣＨ３そしてＦｈｒ＝ビニルのＭ単位を０．２〜１モル％の量でそしてＲ１＝ＣＨ３、ｐ＝２そしてｑ＝０のＤ単位を９９〜９９．８モル％の量で含み、
・ＰＯＳ（ＩＩ）が、Ｆｈｒ＝Ｈ、Ｒ２＝ＣＨ３、ｓ＝１そしてｔ＝２のＭ単位を１〜６モル％の量でそしてＲ３＝ＣＨ３、Ｆｈｒ＝Ｈ、ｕ＝１そしてｖ＝１のＤ単位を１０〜５０モル％の量で含み、
・ＰＯＳ（ＩＩＩ）が、Ｆｈｒ＝Ｈ、Ｒ４＝ＣＨ３、ｗ＝１そしてｘ＝２のＭ単位を８〜２０モル％の量でそしてＲ５＝ＣＨ３のＤ単位を８０〜９２モル％の量で含むこと、及び
　希釈剤（ＩＶ）を使用するときには、Ｍ及びＤ単位がそれぞれＲ６＝Ｒ７＝ＣＨ３を含有し、そしてＭ単位が０モル％よりも上で１０モル％以下の量及びＤ単位が少なくとも９０モル％で１００モル％未満の量で存在するところの希釈剤ＰＯＳ（ＩＶ）が含められ、しかも希釈剤（ＩＶ）はＰＯＳ（Ｉ）＋（ＩＶ）混合物に対して５０重量％以下の量で存在すること、を特徴とする請求項１〜５のいずれか一項記載の組成物。
　【請求項７】ＰＯＳ（Ｉ）、（ＩＩ）及び（ＩＩＩ）並びに触媒（Ｖ）を含有する２つの成分Ａ及びＢの形態にある請求項１〜６のいずれか一項記載のシリコーン組成物において触媒が成分Ａ及びＢのうちの片方に排他的に含有され、そしてＰＯＳ（Ｉ）＋（ＩＩ）及び／又は（ＩＩＩ）の混合物の存在下にないことからなるシリコーン組成物。
　【請求項８】２つの成分Ａ及びＢの片方又は各々が、ＰＯＳ（Ｉ）に対する希釈剤として特に有用でありそして末端シロキシル単位Ｍ＝（Ｒ６）３ＳｉＯ１／２及びシコキシル単位Ｄ＝（Ｒ７）２ＳｉＯ２／２（式中、Ｒ６、Ｒ７は互いに同種又は異種であり、そしてＲと同じ規定を満足する）を含有する少なくとも１種のポリオルガノシロキサンＰＯＳ（ＩＶ）を追加的に含むことを特徴とする請求項７記載のシリコーン組成物。
　【請求項９】請求項１〜６のいずれか一項記載の組成物及び／又は請求項７〜８のいずれか一項記載の組成物から得られた架橋接着剤ゲル。
　【請求項１０】請求項１〜６のいずれか一項記載の組成物及び／又は請求項７〜８のいずれか一項記載の組成物を使用して素子を封入するに当り、該素子を組成物中に浸没させそして該組成物を架橋してゲルにする工程からなる封入法。
　【請求項１１】請求項９記載のゲルを使用して素子を封入するに当り、該素子をゲル中に浸没させる工程からなる封入法。」と訂正する。
（５４）【発明の名称】
接着剤ゲルに架橋され得るシリコーン組成物
（５７）【特許請求の範囲】
　【請求項１】　（Ｉ）　△タイプＭ＝（Ｒ）２（Ｆｈｒ）ＳｉＯ１／２
［式中、
・Ｒは互いに同種又は異種であり、そし
てＣ１
・Ｆｈｒはアルケニル基に相当する］の末端シロキシル単位、及び
　△タイプＤ＝（Ｒ１）ｐ（Ｆｈｒ）ｑＳｉＯ２／２
［式中、Ｆｈｒは先に規定した通りであり、Ｒ１はＲと同じ規定を満足し、ｐ＝１又は２、ｑ＝０又は１、そしてｐ＋ｑ＝２］の同種又は異種のシロキシル単位、を含有する少なくとも１種のポリオルガノシロキサンＰＯＳ（Ｉ）、
　（ＩＩ）　△末端シロキシル単位Ｍ＝（Ｆｈｒ）ｓ（Ｒ２）ｔＳｉＯ１／２
［式中、
・Ｆｈｒは水素に相当し、
・Ｒ２はＲと同じ規定を満足し、
・ｓ＝０、１、２又は３、ｔ＝０、１、２又は３、そしてｓ＋ｔ＝３］、及び
　△同種又は異種のシロキシル単位Ｄ＝（Ｆｈｒ）ｕ（Ｒ３）ｖＳｉＯ２／２
［式中、
・Ｆｈｒは水素に相当し、
・Ｒ３はＲと同じ規定を満足し、
・ｕ＝０、１又は２、ｖ＝０、１又は２、そしてｕ＋ｖ＝２］、
を含む少なくとも１種のポリオルガノシロキサンＰＯＳ（ＩＩ）（但し、ＰＯＳ（ＩＩ）のＤ単位のうちの少なくとも１個はＦｈｒ（ｕ＝１、ｖ＝１）を有するものとする）、
　（ＩＩＩ）　△末端シロキシル単位Ｍ＝（Ｆｈｒ）ｗ（Ｒ４）ｘＳｉＯ１／２
［式中、
・Ｆｈｒは水素に相当し、
・Ｒ４はＲと同じ規定を満足し、
・ｗ＝１、２又は３、ｘ＝０、１又は２、そしてｗ＋ｘ＝３］、及び
　△シロキシル単位Ｄ＝（Ｒ５）２ＳｉＯ２／２
［式中、
・Ｒ５はＲと同じ規定を満足する］を有する少なくとも１種のポリオルガノシロキサンＰＯＳ（ＩＩＩ）（“エキステンダーＰＯＳ”と称する）（このＰＯＳ（ＩＩＩ）のＦｈｒは、
・それらが少なくともポリオルガノシロキサンＰＯＳ（Ｉ）の末端Ｍ単位のＦｈｒと反応し
、
・比率ｒ１＝［（ＰＯＳ（ＩＩＩ）中のＦｈｒの数）］／［（ＰＯＳ（ＩＩ）＋ＰＯＳ（ＩＩＩ）中のＦｈｒの数）］×１００が
０．５〜３０％の範囲になり、そして
・比率ｒ２＝［（ＰＯＳ（ＩＩ）＋ＰＯＳ（ＩＩＩ）中のＦｈｒの数）］／［（ＰＯＳ（Ｉ）中のＦｈｒの数）］が０．８以下になる、
ように選択される）、及び
　（Ｖ）　有効量の白金型のヒドロシリル化触媒、
を含むことを特徴とするヒドロシリル化によって接着剤ゲルに架橋させ得るシリコーン組成物。
　【請求項２】　
ＰＯＳ（Ｉ）に対する希釈剤として特に有用でありそして末端シロキシル単位Ｍ＝（Ｒ６）３ＳｉＯ１／２及びシロキシル単位Ｄ＝（Ｒ７）２ＳｉＯ２／２（式中、Ｒ６、Ｒ７は互いに同種又は異種であり、そしてＲと同じ規定を満足する）を含有する少なくとも１種のポリオルガノシロキサンＰＯＳ（Ｉ）を追加的に含むことを特徴とする請求項１記載の組成物。
　【請求項３】　
・ＰＯＳ（Ｉ）が、ビニル基に相当するＦｈｒを有するＭ単位及びｑ＝０のＤ単位を含むことを特徴とする請求項１〜２のいずれか一項記載の組成物。
　【請求項４】　
ＰＯＳ（Ｉ）が線状であり、そして１，０００〜２００，０００ｍＰａ．ｓの動的粘度を有すること、
　
及び／又はＰＯＳ（ＩＩ）が線状であり、そして１，０００ｍＰａ．ｓ以下の動的粘度を有すること、
　
及び／又はＰＯＳ（ＩＩＩ）が線状であり、そして１，０００ｍＰａ．ｓ以下の動的粘度を有すること、
を特徴とする請求項１〜３のいずれか一項記載の組成物。
　【請求項５】　
線状の構造及びＰＯＳ（Ｉ）の動的粘度よりも５倍低い動的粘度を有する少なくとも１種のＰＯＳ（Ｉ）を追加的に含有することを特徴とする請求項１〜４のいずれか一項記載の組成物。
　【請求項６】　
・ＰＯＳ（Ｉ）が、Ｒ＝ＣＨ３そしてＦｈｒ＝ビニルのＭ単位を０．２〜１モル％の量でそしてＲ１＝ＣＨ３、ｐ＝２そしてｑ＝０のＤ単位を９９〜９９．８モル％の量で含み、
・ＰＯＳ（ＩＩ）が、Ｆｈｒ＝Ｈ、Ｒ２＝ＣＨ３、ｓ＝１そしてｔ＝２のＭ単位を１〜６モル％の量でそしてＲ３＝ＣＨ３、Ｆｈｒ＝Ｈ、ｕ＝１そしてｖ＝１のＤ単位を１０〜５０モル％の量で含み、
・ＰＯＳ（ＩＩＩ）が、Ｆｈｒ＝Ｈ、Ｒ４＝ＣＨ３、ｗ＝１そしてｘ＝２のＭ単位を８〜２０モル％の量でそしてＲ５＝ＣＨ３のＤ単位を８０〜９２モル％の量で含むこと、及び
　
希釈剤（ＩＶ）を使用するときには、Ｍ及びＤ単位がそれぞれＲ６＝Ｒ７＝ＣＨ３を含有し、そしてＭ単位が０モル％よりも上で１０モル％以下の量及びＤ単位が少なくとも９０モル％で１００モル％未満の量で存在するところの希釈剤ＰＯＳ（ＩＶ）が含められ、しかも希釈剤（ＩＶ）はＰＯＳ（Ｉ）＋（ＩＶ）混合物に対して５０重量％以下の量で存在すること、
を特徴とする請求項１〜５のいずれか一項記載の組成物。
　【請求項７】　
ＰＯＳ（Ｉ）、（ＩＩ）及び（ＩＩＩ）並びに触媒（Ｖ）を含有する２つの成分Ａ及びＢの形態にある請求項１〜６のいずれか一項記載のシリコーン組成物において触媒が成分Ａ及びＢのうちの片方に排他的に含有され、そしてＰＯＳ（Ｉ）＋（ＩＩ）及び／又は（ＩＩＩ）の混合物の存在下にないことからなるシリコーン組成物。
　【請求項８】　
２つの成分Ａ及びＢの片方又は各々が、ＰＯＳ（Ｉ）に対する希釈剤として特に有用でありそして末端シロキシル単位Ｍ＝（Ｒ６）３ＳｉＯ１／２及びシロキシル単位Ｄ＝（Ｒ７）２ＳｉＯ２／２（式中、Ｒ６、Ｒ７は互いに同種又は異種であり、そしてＲと同じ規定を満足する）を含有する少なくとも１種のポリオルガノシロキサンＰＯＳ（ＩＶ）を追加的に含むことを特徴とする請求項７記載のシリコーン組成物。
　【請求項９】　
請求項１〜６のいずれか一項記載の組成物及び／又は請求項７〜８のいずれか一項記載の組成物から得られた架橋接着剤ゲル。
　【請求項１０】　
請求項１〜６のいずれか一項記載の組成物及び／又は請求項７〜８のいずれか一項記載の組成物を使用して素子を封入するに当り、該素子を組成物中に浸没させそして該組成物を架橋してゲルにする工程からなる封入法。
　【請求項１１】　
請求項９記載のゲルを使用して素子を封入するに当り、該素子をゲル中に浸没させる工程からなる封入法。
【発明の詳細な説明】
　【０００１】
　【発明の属する技術分野】
　本発明は、水素置換基及びエチレン式不飽和基即ちアルケニル基特にビニル型のものが関与する付加又はヒドロシリル化反応によって架橋することができるポリオルガノシロキサン（ＰＯＳ）基材組成物に関する。ヒドロシリル化は、一般には、金属化合物例えば白金型化合物によって触媒される。
　より具体的に言えば、本発明は、室温においてヒドロシリル化によって接着剤ゲルに架橋させることができるシリコーン組成物に関するものである。
　【０００２】
　また、本発明は、上記の組成物の架橋から得られるゲルに関する。
　本発明において、用語「シリコーンゲル」は、供えば１０〜５０ｍｍの針入度によって特徴づけられる架橋シリコーン生成物を表わす（ＡＳＴＭ　Ｄ−２１７　針入度測定法）。
　最後に、本発明は、かかるシリコーンゲルを得るための貯蔵可能な前駆物質系に関する。
　【０００３】
　【従来の技術】
　これらの半固体で半液体のゲルは、これまで、振動、機械的衝撃及び温度に、そして一般には周囲温度による物理的及び化学的攻撃に敏感な電子装置を保護するのに使用されている。この用途で使用されるためには、シリコーンゲルは、電子部品を封入（注封）し、そしてそれらの防振性、誘電性、絶縁性及び熱除去能が特に利用される。また、これらのゲルは、保護されるべき敏感な部材を含む基体及び／又はかかる部材それ自体に対してある程度の接着性を有することが極めて望ましい。これは、接着が注封の有効性を保証するためである。というのは、それは、攻撃する外部の媒体に対して絶縁を補充するからである。シリコーンゲルに期待される他の規格は、工業的な実施可能性及び採算性並びに使用の容易さに対して関係する高い架橋速度である。最後に、この用途においてシリコーンゲルを暴露させる可能性がある極端な条件特に温度条件を与える場合には、これらのゲルは、極めて低い温度（−６０℃）においてそれらの物理化学的特性、特に、それらのゲル組織をそれに関係するすべての粘弾性と共に保持しなければならない。
　【０００４】
　敏感な電子部品に対するこの封入及び保護の用途の他に、シリコーンゲルは、他の用途もあるけれども、
・それらの接着性が有意である限り、接着剤として、
・衝撃吸収材として、
・基本的な医療材料、特に人工補装器及び移植材料を作るためのものとして、
・二次セメントとして又はシールマスチックとして、
も使用されることができる。
　【０００５】
　米国特許４０７２６３５に開示されるように、シリコーンゲルは、従来は、
・末端シロキシル単位又は基Ｍ＝Ｒ２ＶｉＳｉＯ１／２、単位Ｄ＝Ｒ２　ＳｉＯ２／２及びＲＶｉＳｉＯ２／２並びにシロキシル単位Ｔ（シリコーン樹脂トピックス）＝ＲＳｉＯ３／２　［ここで、Ｒはメチル（Ｍｅ）又はフェニル（Ｐｈｅ）基に相当しそしてＶｉはビニル基を表わす］を含有する共重合体によって形成されそして２５℃で１０〜１０，０００センチストークの粘度を有するポリオルガノシロキサン、
・式ＸＲＭｅＳｉＯ（Ｒ２ＳｉＯ）ｘ−（ＲＨＳｉＯ）ｍＳｉＭｅＲＸ（ここで、Ｒは先に規定した通りでありそしてＸはＨ又はＲに相当する）を有するポリヒドロゲノオルガノシロキサン液、及び
・白金基材触媒、
を本質上含む混合物中で行われるヒドロシリル化反応の生成物として形成されている。
　【０００６】
　この米国特許は、水素を有しないＰＯＳの両端におけるビニル官能基（ヒドロシリル化反応性官能基）の存在下における正確な架橋速度の達成に関するものである。
　【０００７】
　鎖の端部及びに内部にビニル基を有するこれらのＰＯＳから、また鎖の端部及びに内部にも水素を有するＰＯＳから得られたゲルはかなりの速さの架橋速度を有するが、しかしこの架橋速度は、弾性、経時及び低温でのこれらの弾性の安定性、並びにこれらのゲルで確証された低い粘着性に関して該ゲルの不適切性を隠すことができない。
　【０００８】
　ヨーロッパ特許出願６９４５１からＰＯＳシリコーンゲルも知られているが、この意図する用途は電子集成部品の封入（注封）である。この特許出願の課題である発明の目的は、本質的には、室温又はそれよりも高い温度での急速な架橋から得られそして低温物理的安定性を示す誘電性シリコーンゲルを提供することである。それ故に、この目的を達成するために、この発明者等は、次の化合物
・８０〜９６．５モル％のシロキシル単位Ｄ＝（ＣＨ３）２ＳｉＯ、２〜１０モル％のシロキシル単位Ｔ＝ＣＨ３ＳｉＯ３／２、１．２５〜６モル％の末端シロキシル単位Ｍ＝（ＣＨ３）３Ｓｉ１／２及び０．２５〜４モル％の末端シロキシル単位Ｍ＝（ＣＨ３）２（ＣＨ２＝ＣＨ）Ｓｉ１／２を含むポリオルガノシロキサン、及び
・珪素原子あたり１個よりも多くの水素原子を有さずそしてメチル型のアルキル基で又はフェニル若しくは３，３，３−トリフルオルプロピル残基によって置換された水素含有ホリオルガノシロキサン（ＳｉＯ／ＳｉＶｉ比は０．２〜５である）、及び
・白金基材触媒、
の緊密な混合物によって形成される架橋性ポリオルガノシロキサン組成物を提案している。
　【０００９】
　この従来技術の文献は、ゲルの低温安定性に関してタイプＴ＝ＭｅＳｉＯ３／２のシロキシ単位の必須特性を強調していることに注目される。その上、この文献は、これらの公知の組成物から調製されたシリコーンゲルの可能性のある接着性に関しては何ら言及していない。要するに、この従来技術の提案は、物理的安定性、防振能及び高い架橋速度の総合規格を満たすのに完全には満足でないことを証明している。更に、それは粘着性については何ら言及していない。
　【００１０】
　ヨーロッパ特許出願５３２３６２に記載される発明の動機も、シリコーンゲルの粘着性の探求ではなかった。これに記載されるシリコーンゲル組成物は、
　Ａ．９０〜９７モル％の単位Ｄ＝Ｒ（ＣＨ３）ＳｉＯ２／２、０．１〜２．５モル％の単位Ｔ＝ＲＳｉＯ３／２及び０．１〜４モル％の末端単位Ｍ＝（ＣＨ３Ｒ）Ｓｉ１／２（ここで、Ｒ＝メチル、フェニル又はＣＦ３ＣＨ２ＣＨ２−基、但し、残りの２個のＲ基はＲ基の全体の０．５〜１０モル％を表わすものとする）を含むポリオルガノシロキサン、
　Ｂ．分子当たり少なくとも１個のＳｉＨを含みしかもＳｉＦ／ＳｉＶｉ比が０．５〜１．５であるポリヒドロゲノオルガノシロキサン、及び
　Ｃ．白金基材触媒、
を含有する。
　【００１１】
　水素を含有するＢのＰＯＳは、α，ω−（ジメチルヒドロゲノシロキシ）ポリ（ジメチルシロキシ）型のＰＯＳによって、そして場合によってはα，ω−（ジメチルヒドロゲノシロキシ）ポリ（メチルヒドロゲノシロキシ）ポリ（ジメチルシロキシ）型のＰＯＳによって形成されることができる。この出願では、一方においてα，ω−ビニル−及びフェニル置換ＰＯＳと、他方において鎖中に且つ鎖端に水素を含有するＰＯＳとの混合物のみの例が与えられているだけである。使用されるＡのＰＯＳの粘度は１０００ｍＰａ．ｓ程度であるが、これに対してゲルの調製に使用されるＢのＰＯＳの粘度は１００ｍＰａ．ｓ程度である。低温でのゲルの物理的安定性の促進剤としてここで使用されるＴ（樹脂）単位の存在は、この従来技術の提案の必須特性のうちの１つである。最後に、問題のゲルの接着性については何ら言及されていないことを強調したい。
　【００１２】
　米国持許５３７１１６３からもシリコーン組成物が知られているが、これは、低い粘度を有し、ゲルに架橋されることができ、そして次の化合物、
・Ａ．ＳｉＶｉ（α，ω−ビニルポリジメチルシロキサン）型のＰＯＳ、
・Ｂ．ＳｉＨ型のエキステンダーＰＯＳ又はα，ω−（ＣＨ３）２ＨＳｉＯ型のＰＯＳ
・Ｃ．ＳｉＨ（又はＳｉＶｉ）型の架橋剤ＰＯＳ、及び
・ヒドロシリル化触媒（Ｐｔ）、
を含むが、但し、珪素原子に結合した水素原子の数はエキステンダーＢ及び架橋剤Ｃ（ＳｉＨ（Ｂ）／［ＳｉＨ（Ｂ）＋ＳｉＨ（Ｃ）］）に存在する水素原子及びビニル基の水素原子の数の８０％以上を表わし、そしてＳｉＨ（Ｂ）／ＳｉＶｉ（Ａ）モル比は０．８〜１．２であるものとする。
　【００１３】
　この組成物は、ヒドロゲノ型ヒドロシリノル化反応性官能基（これらは化合物Ａにおいてビニル基と相補的である）に関してエキステンダーの高いＳｉＨ（Ｂ）／［ＳｉＨ（Ｂ）＋ＳｉＨ（Ｃ）］の優勢数値で＞８０％によって特徴づけられる。加えて、エキステンダーのＳｉＨ／基本ＰＯＳのＳｉＶｉ比は比較的高いことに注目されたい。これらの構造上の特性は、多分、防振性、低温及び高温物理的安定性、架橋速度及び誘電性に関するこの組成物及びこれらから得られるゲルの平均性能の原因の少なくとも一部分になっている。なお、この組成物は、接着剤ゲルを得ることができない。
　【００１４】
　最後に、特願平６−１６９４２を挙げることができるが、これは、ＳｉＶｉ型のＰＯＳ、ＳｉＨ型のＰＯＳ、シラン型（モノカルボキシル化アルコキシシラン）の接着促進剤及び白金基材触媒を含みそしてゲルに架橋させ得るシリコーン組成物を記載している。この組成物のＳｉＨ／ＳｉＶｉ比は０．２〜０．３である。この出願は、立証されていない接着性に関して仮定をなしている。更に、接着促進性シランの存在は、この組成物を架橋させることによって得られるゲルの他の特性に対して望ましくない影響を及ぼす可能性がある。
　【００１５】
　【発明が解決しようとする課題】
　この知識の状態において、本発明の必須目的のうちの１つは、ヒドロシリル化によってゲルに架橋させ得るシリコーン組成物であって、少なくとも従来技術の製品で期待される品質、即ち、防振性、速い架橋速度、ゲルの低温物理的安定性、及び工業的実施可能性を持つシリコーンゲルをもたらすシリコーン組成物を提供することである。本発明の範囲内におけるこれらの望ましい特性は、これまで得られたものよりも一層優れている。更に、向上した接着性（粘着性）を有するシリコーンゲルを得ることが意図されるが、これらは、敏感な電子装置を保護するためのゲルの用途に、また医療及び理学療法用途においても特に望ましい。
　【００１６】
　本件発明者は、この目的を達成するために広範囲の研究及び多くの実験を行った。この結果として、全く驚いたことに、予想外にも、本件発明者は、注意深く選択した量的条件下に特定の水素含有ポリオルガノシロキサンをゲルの前駆物質シリコーン組成物中に導入するのが望ましいことを見い出した。この特定の水素含有ＰＯＳは、実際に、組成物中の他のＰＯＳと完全に相容性である（混乱をもたらす接着促進剤とは反対に）機能性添加剤である。この添加剤は、架橋間に網状構造のセルの寸法を増大させるという効果を持つエキステンダーとして働く。
　【００１７】
　本発明の他の目的は、製造するのが簡単であり、安価であり、貯蔵安定性であり、しかも最終のユーザーが現場でゲルに変換させる直前に使用するのが容易である接着剤ゲル前駆物質シリコーン組成物を提供することである。
　【００１８】
　本発明の更に他の目的は、上記種類の組成物を基材とする接着剤シリコーンゲル前駆物質系を提供することである。かかる系は、貯蔵安定な形態でなければならず、しかも取扱いが容易で且つゲルの製造に使用するのが容易でなければならない。
　【００１９】
　本発明の更に他の目的は、
・電子装置を封入して保護する手段として（注封、即ち、浸没、又は被覆若しくは外装）、
・有用な医療材料として、例えば、移植材料、人工補装器、二次セメント等の製造用の、又は整形外科用品若しくは理学療法用品の製造用の医療材料として、
・シールモルタル及び／又はマスチックとして、及び
・接着剤として、
等の上記組成物及びゲルの用途を提供することである。
　【００２０】
　【課題を解決するための手段】
発明の開示
　これらの目的は、
　（Ｉ）　△タイプＭ＝（Ｒ）２（Ｆｈｒ）ＳｉＯ１／２
［式中、
・Ｒは互いに同種又は異種であり、そして置換若しくは未置換アリール及び／又はＣ１〜Ｃ６線状若しくは分岐状アルキル基に相当し、
・Ｆｈｒはアルケニル基に相当する］の末端シロキシル単位、及び
　△タイプＤ＝（Ｒ１）ｐ（Ｆｈｒ）ｑＳｉＯ２／２
［式中、Ｆｈｒは先に規定した通りであり、Ｒ１はＲと同じ規定を満足し、ｐ＝１又は２、ｑ＝０又は１、そしてｐ＋ｑ＝２］の同種又は異種のシロキシル単位、
を含有する少なくとも１種のポリオルガノシロキサンＰＯＳ（Ｉ）、
　（ＩＩ）　△末端シロキシル単位Ｍ＝（Ｆｈｒ）ｓ（Ｒ２）ｔＳｉＯ１／２
［式中、
・Ｆｈｒは水素に相当し、
・Ｒ２はＲと同じ規定を満足し、
・ｓ＝０、１、２又は３、ｔ＝０、１、２又は３、そしてｓ＋ｔ＝３］、及び
　△同種又は異種のシロキシル単位Ｄ＝（Ｆｈｒ）ｕ（Ｒ３）ｖＳｉＯ２／２
［式中、
・Ｆｈｒは水素に相当し、
・Ｒ３はＲと同じ規定を満足し、
・ｕ＝０、１又は２、ｖ＝０、１又は２、そしてｕ＋ｖ＝２］、
を含む少なくとも１種のポリオルガノシロキサンＰＯＳ（ＩＩ）（但し、ＰＯＳ（ＩＩ）のＤ単位のうちの少なくとも１個はＦｈｒ（ｕ＝１、ｖ＝１）を有するものとする）、
　（ＩＩＩ）　△末端シロキシル単位Ｍ＝（Ｆｈｒ）ｗ（Ｒ４）ｘＳｉＯ１／２
［式中、
・Ｆｈｒは水素に相当し、
・Ｒ４はＲと同じ規定を満足し、
・ｗ＝１、２又は３、ｘ＝０、１又は２、そしてｗ＋ｘ＝３］、及び
　△シロキシル単位Ｄ＝（Ｒ５）２ＳｉＯ２／２
［式中、
・Ｒ５はＲと同じ規定を満足する］を有する少なくとも１種のポリオルガノシロキサンＰＯＳ（ＩＩＩ）（“エキステンダーＰＯＳ”と称する）（このＰＯＳ（ＩＩＩ）のＦｈｒは、
・それらが少なくともポリオルガノシロキサンＰＯＳ（Ｉ）の末端Ｍ単位のＦｈｒと反応し、そして
・比率ｒ１＝［（ＰＯＳ（ＩＩＩ）中のＦｈｒの数）］／［（ＰＯＳ（ＩＩ）＋ＰＯＳ（ＩＩＩ）中のＦｈｒの数）］×１００が８０％未満、好ましくは５０％以下、そしてより好ましくは０．５〜３０％になる、
ように選択される）、
　（ＩＶ）ＰＯＳ（Ｉ）に対する希釈剤として特に有用でありそして末端シロキシル単位Ｍ＝（Ｒ６）３ＳｉＯ１／２及びシロキシル単位Ｄ＝（Ｒ７）２ＳｉＯ２／２（式中、Ｒ６、Ｒ７は互いに同種又は異種であり、そしてＲと同じ規定を満足する）を含有する随意成分としての少なくとも１種のポリオルガノシロキサンＰＯＳ（ＩＶ）、及び
　（Ｖ）有効量の、好ましくは白金型のヒドロシリル化触媒、
を含むことを特徴とするヒドロシリル化によって接着剤ゲルに架橋させ得るシリコーン組成物、
に関する本発明によって達成される。
　【００２１】
　【発明の実施の形態】
　これらの特定的に選択されるＰＯＳの使用は、向上した特性を有するシリコーンゲルを得ることを可能にするが、このうちの幾つかのものについて以下に記載する。
　【００２２】
　先ず第一に、これらのゲルの架橋速度は高く、しかして特に環境条件に敏感な電子部品の注封適用に対して工業的実施可能性及び採算性の要件を満足するものである。
　【００２３】
　加えて、本発明に従った組成物から作ったゲルの粘弾性は、所望の半固体／半液体の状態に十分に対応する。この状態は、衝撃や振動の完全吸収を可能にする適当な減衰性を提供するのに好適である。
　【００２４】
　更に、得られたゲルは、外部条件特に温度条件が何であろうとも安定であるという利点を有する。特に、これらは低温に十分に耐え、しかしてそれらのゲル化した組織は低温によって影響されない。
　【００２５】
　本発明に従った組成物及びゲルのこれらの特性は、Ｔ単位を含むＰＯＳの必要な不在にもかかわらず得られるが、このことは従来技術の教示とは相反するものである。
　【００２６】
　最後に、とりわけ、本発明の組成物の大きな利益のうちの１つは、それらが付着性又は粘着性シリコーンをもたらすことである。これは、特にエポキシ及びアルミニウム基体に対するそれらの接着性が公知のゲルと比較して向上されるという事実によって表わされる。いかなる理論によっても拘束されることを望まないが、この接着性の向上は、問題の組成物中でのエキステンダー（ＩＩＩ）の存在に恐らく関係していると思われる。
　【００２７】
　このエキステンダー（ＩＩＩ）（これはその両端にのみＦｈｒを含むのが好ましい）は、ＰＯＳ（Ｉ）の所有であるＦｈｒ（相補的な）と反応するという目的を有する。実際に、エキステンダー（ＩＩＩ）は、架橋した網状構造のセルの増大をもたらし、しかしてそれ自身ＰＯＳ（Ｉ）中に結合する。かくして、エキステンダー（ＩＩＩ）は、ゲルの弾性モジュラスや損失モジュラスの向上をもたらし、その上、得られるｔａｎδは実質状１に等しい値を有する。
　【００２８】
　その上、多くの基体に対するゲルの接着性は有意に向上される。この性能は、接着性を評価するための所定の剥離試験のわく内において、公知のゲルの場合のように界面で起こるいわゆる接着層破損ではなく、正にゲル内で起こるいわゆる凝集破損が生じるような点に達した。これは、本発明に従ったゲルの接着性に関する特に明確な特徴である。
　【００２９】
　この接着性の向上は、本発明の組成物及びゲルの他の特性の低下を引き起こさないことに注目することが重要である。特に、この特性を得るために１種以上の接着促進剤を含むある種の接着性シリコーンゲルで起こることとは違って、ゲルの耐熱性が阻害されない。
　【００３０】
　エキステンダー（ＩＩＩ）の存在及び特定の比率ｒ１の使用の他に、本発明は、特定のＰＯＳ成分の選択及び該成分に関してのある量の選択に依存する。
　【００３１】
　かくして、ＰＯＳ（Ｉ）は、組成物の“構成”成分と又は主成分と見なすことができる。有益には、それは主成分である。
　【００３２】
　好ましくは、それが含有するところのヒドロシリル化反応性官能基（Ｆｈｒ）は水素又はアルケニルのどちらかの単一型のものであり、そしてアルケニル基の中ではビニル基が最も普通に使用されるものである。これらは、水素と付加機構でよく反応する。
　【００３３】
　より好ましくは、ＰＯＳ（Ｉ）は、その鎖内ではなくその両端においてのみＦｈｒを有する（Ｄ単位においてｑ＝０）。本発明の好ましい具体例では、ＰＯＳ（Ｉ）は、Ｄ単位においてＦｈｒ＝Ｖｉ及びｑ＝０を有する。
　【００３４】
　この好ましい具体例の変形例に従えば、ＰＯＳ（Ｉ）の末端Ｆｈｒは水素に相当し、また式（Ｉ）においてｑ＝０である。
　【００３５】
　実施に当たって、使用するのが望ましいＰＯＳ（Ｉ）は、好ましい具体例ではα，ω−（ジメチルビニルシロキシ）ポリジメチルシロキサン、そして変形例ではα，ω−（ジメチルヒドロゲノシロキシ）ポリジメチルシロキサンである。
　【００３６】
　かかるＰＯＳ（Ｉ）は市場で入手可能である（例えば、ローヌ・プーラン社から商品名「ＲＨＯＤＯＲＳＩＬ　６２１　Ｖ」）。
　【００３７】
　ＰＯＳ（ＩＩ）に関して言えば、これは組成物の架橋剤にたとえることができ、そして好ましくは単一型のＦｈｒを含有するが、これらは鎖内にそして場合によっては鎖端に分布されるのが好ましい（この場合では、Ｆｈｒを有するＤ単位ではｕ＝１又は２、そしてＭ単位ではｓ≧１好ましくはｓ＝１）。
　【００３８】
　好ましい具体例の範囲内では、ＰＯＳ（ＩＩ）のＦｈｒは水素であり、そして有益には鎖内及び両端の両方に見られる。変形例では、ペンダント及び末端Ｆｈｒはビニル基（Ｖｉ）によって表わされる。
　【００３９】
　好ましくは、ＰＯＳ（ＩＩ）には２つの異なるタイプのＤ単位が存在するが、しかしながら、ＰＯＳ（ＩＩ）のＤ単位について先に記載した式中のｕ及びｖの組み合わせが許容する範囲の数のＤ単位が存在することは排除されない。
　【００４０】
　ＰＯＳ（ＩＩ）の例として、好ましい具体例では
　【化１】
、そして変形例では
　【化２】
を挙げることができる。
　【００４１】
　これらのＰＯＳ（ＩＩ）は、例えばローヌ・プーラン社からの商品名「ＲＨＯＤＯＲＳＩＬ　６２６　Ｖ　３００　Ｈ１．７」のような市販品であり、そしてそれらの構造及び合成法は技術文献に広く記載されている。
　【００４２】
　有益には、本発明のＦｈｒは、
・Ｆｈｒ＝Ｖｉ及びその相補的なＦｈｒｃ＝Ｈか、又は
・Ｆｈｒ＝Ｅ及びＦｈｒｃ＝Ｖｉ
のどちらかである。Ｆｈｒ及びＦｈｒｃはＰＯＳ（Ｉ）及び（ＩＩ）中において不均一で且つランダムに分布されることが考えられる。しかしながら、有益には、ＰＯＳ（Ｉ）、（ＩＩ）及び（ＩＩＩ）の各々のＦｈｒは互いに同じであり、そしてＰＯＳ（Ｉ）のＦｈｒはＰＯＳ（Ｉｌ）及び（ＩＩＩ）のものとは異なる［相補的なＦｈｒ、ＦＨＲｃ］。
　【００４３】
　エキステンダー（ＩＩＩ）は、有益にはその末端Ｍシロキシル単位のみＦｈｒを有するポリオルガノシロキサン（ＰＯＳ）である。好ましくは、それは、ＰＯＳ（Ｉ）よりもずっと低い粘度、例えばＰＯＳ（ＩＩ）のものの程度の粘度を有する。エキステンダーＰＯＳ（ＩＩＩ）の末端Ｆｈｒは、それらがＰＯＳ（Ｉ）のＦｈｒと優先的に反応するように選択されるのが好ましい。それ故に、この目的に対しては、限定するものではないが、ＰＯＳ（ＩＩＩ）のこれらのＦｈｒは１つのタイプのみでＰＯＳ（Ｉ）のものと相補的であることが望ましい。従って、これらのＦｈｒは一般には且つ有益には架橋剤ＰＯＳ（ＩＩ）のものと同じタイプである。好ましい具体例では、ＰＯＳ（ＩＩＩ）のＦｈｒは水素によって表わされ、これに対してそれらは変形例ではビニルに相当する。
　【００４４】
　数比ｒ１＝［ＰＯＳ（ＩｌＩ）のＦｈｒ］／［ＰＯＳ（ＩＩ）及びＰＯＳ（ＩＩＩ）のＦｈｒ］×１００（これは、＜８０％そして好ましくは≦５０％、より好ましくは０．５％≦ｒ１≦３０％である）は、本発明の組成物の重要パラメーターのうちの１つである。
　【００４５】
　実際に、この比率は、ＰＯＳ（ＩＩＩ）による架橋網状構造中のセルの寸法の増大の大きさを定める。この比率ｒ１は２０重量％未満そしてより好ましくは約５±２重量％であるのが有益である。
　【００４６】
　ＰＯＳ（ＩＩＩ）の実例としては、好ましい具体例では
・α，ω−（ジメチルヒドロゲノシロキシ）ポリ（ジメチルシロキシ）、
そしてこの好ましい具体例の変形例では
・α，ω−（ジメチルビニルシロキシ）ポリ（ジメチルシロキシ）、
を挙げることができる。本発明の組成物中に使用することができるＰＯＳ（ＩＩＩ）の構造及び製造法は、従来技術の文献に更に広く例示されている。ＰＯＳ（ＩＩＩ）として使用することができる市販品の一例としては、ローヌ・プーラン社からの商品名「ＲＨＯＤＯＲＳＩＬ　６２０　Ｈ２」を挙げることができる。
　【００４７】
　本発明の随意であるがしかし有益である具体例に従えば、ＰＯＳ（Ｉ）は、Ｍ及びＤ単位を含有するＰＯＳ（ＩＶ）（ここで、Ｒ６及びＲ７置換基はＰＯＳ（Ｉ）の置換基Ｒ及びＲ１と同じタイプのものであるのが好ましい）を使用して希釈される。より好ましくは、Ｒ６＝Ｒ７＝Ｒ＝Ｒ１＝ＣＨ３である。このＰＣＳ（ＩＶ）は、例えば、α，ω−（トリメチルシロキシ）ポリジメチルシロキシ油よりなる。
　【００４８】
　この種のＰＯＳは市場で容易に入手でき、例えば、ローヌ・プーラン社から商品名「ＲＨＯＤＯＲＳＩＬ　４７　Ｖ　１００」の下に販売される製品として入手できる。希釈剤ＰＯＳ（ＩＶ）の選択はＰＯＳ（Ｉ）の種類に応じて自然になされ、そして定義によればＰＯＳ（ＩＶ）はＰＯＳ（Ｉ）のそれよりも低い粘度を有することが明らかである。かくして、本発明の好ましい特徴に従えば、組成物は、本質上線状の構造及びＰＯＳ（Ｉ）のそれよりも低い動的粘度、好ましくはＰＯＳ（Ｉ）のそれよりも少なくとも２０倍低くそしてより好ましくは５倍低い動的粘度を有する少なくとも１種のＰＯＳ（ＩＶ）を含む。
　【００４９】
　組成物のＰＯＳ（Ｉ）〜（ＩＩＩ）の各々に存在するＦｈｒ及びＦｈｒｃの割合が厳密なものではないことは言うまでもないことである。この限定的でない例を以下に記載する。
・ＰＯＳ（Ｉ）：Ｆｈｒ＝Ｖｉ及び／又はＨは、０．０１〜１０重量％好ましくは０．０５〜１重量％の割合でそしてより好ましくは約０．１重量％の割合で存在する。
・ＰＯＳ（ＩＩ）：Ｆｈｒ＝Ｈ及び／又はＶｉは、０．０１〜１０重量％好ましくは０．１〜１．５重量％の割合でそしてより好ましくは約０．７重量％の割合で存在する。
・ＰＯＳ（ＩＩＩ）：Ｆｈｒ＝Ｈ及び／又はＶｉは、０．０１〜１０重量％好ましくは０．５〜１重量％の割合でそしてより好ましくは約０．２重量％の割合で存在する。
　【００５０】
　触媒（Ｖ）は、本発明に従った組成物中の他の重要な成分である。好ましくは、これは、白金の有機金属錯体、又はＳｉＨ残基とＳｉＶｉ残基との間のヒドロシリル化反応を触媒するのに慣用される白金基材触媒のうちの１つである。これらの例としては、他にもあるが、白金黒、塩化白金酸、アルコール変性塩化白金酸、塩化白金酸とオレフィン、アルデヒド、ビニルシロキサン又はアセチレン系アルコールとの錯体等を挙げることができる。米国特許２８２３２１８は塩化白金酸型のヒドロシリル化触媒を開示し、そして米国特許３４１９５９３は塩化白金酸とビニルシロキサン型のオルガノシリコーンとの錯体によって形成される触媒に関する。米国特許３１５９６０１及び３１５９６６２には、ヒドロシリル化触媒として有用な白金と炭化水素との錯体が開示されている。米国特許３７２３４９５は白金アセチルアセトネートを開示し、そして米国特許３２２０９７２の課題は白金アルコラートを基材とする触媒である。
　【００５１】
　使用するのに触媒的に有用な量に関して言えば、当業者は、架橋を促進させるための触媒の最適な量を完全に決定することができることは言うまでもないことである。この本質は、特に触媒の種類及び問題のＰＯＳに左右される。より特定的に言えば、これはＰＯＳ（Ｉ）１００重童部当たり０．１〜４０ｐｐｍ（例えば、１５ｐｐｍ）であることを示すことができる。
　【００５２】
　ＰＯＳ（Ｉ）〜（ＩＶ）の他の有益な特徴を言えば、それらは実質上線状の構造を有するのが有益であることを示すことができる。
　【００５３】
　また、本発明に従った組成物中のＰＯＳの粘度は、特に、この組成物を取扱う容易さ及びこの組成物を架橋させることによって得ることができるゲルの粘弾性に関して考慮しなければならないパラメーターである。本発明の有益な具体例に従えば、ＰＯＳ（Ｉ）は実質上線状であり、そして５００，０００ｍＰａ．ｓ以下そして好ましくは１，０００〜２００，０００ｍＰａ．ｓの動的粘度を有し、
　及び／又はＰＯＳ（ＩＩ）は実質上線状であり、そして１００，０００ｍＰａ．ｓ以下、好ましくは１，０００ｍＰａ．ｓ以下、そしてより好ましくは１０〜１００ｍＰａ．ｓの動的粘度を有し、
　及び／又はＰＯＳ（ＩＩＩ）は実質上線状であり、そして１００，０００ｍＰａ．ｓ以下、好ましくは１，０００ｍＰａ．ｓ以下、そしてより好ましくは１０〜１００ｍＰａ．ｓの動的粘度を有する。
　【００５４】
　本発明に従った付着性シリコーンの流動学的特性及び接着性に影響を及ぼす他のパラメーターは、数比：
　ｒ２＝［ＰＯＳ（ＩＩ）及びＰＯＳ（ＩＩＩ）のＦｈｒ］／［ＰＯＳ（Ｉ）のＦｈｒｃ］（ここで、Ｆｈｒｃ＝Ｆｈｒと相補的な即ちそれと反応性のＦｈｒ）である。
　【００５５】
　一方における架橋剤（ＩＩ）及びエキステンダー（ＩＩＩ）のＦｈｒそして他方における構造ＰＯＳ（Ｉ）の相補的なＦｈｒは、本発明に従って架橋網状構造及びゲルを形成するのに一緒に反応させることができるものである。有益には、このモル比ｒ２は、０．８以下、好ましくは０．１〜０．７そしてより好ましくは０．３〜０．６である。
　【００５６】
　本発明の好ましい具体例の範囲内では、
　数比ｒ２＝［Ｆｈｒ：水素（ＩＩ＋ＩＩＩ）］／［Ｆｈｒｃ＝ビニル（Ｉ）］
は０．８以下、そして好ましくは０．４〜０．５５である。
　【００５７】
　実施に当たって、本発明の好ましい具体例に従った組成物は、
　・ＰＯＳ（Ｉ）が、Ｍ単位（ここで、Ｒ＝ＣＨ３、Ｆｈｒ＝ビニル）を０．２〜１モル％の量でそしてＤ単位（Ｒ１＝ＣＨ３、ｐ＝２、ｑ＝０）を９９〜９９．８モル％の量で含み、
・ＰＯＳ（ＩＩ）が、Ｍ単位（ここで、Ｆｈｒ＝Ｈ、Ｒ２＝ＣＨ３、ｓ＝１そしてｔ＝２）を１〜６モル％の量でそしてＤ単位（Ｒ３＝ＣＨ３、Ｆｈｒ＝Ｈ、ｕ＝１、ｖ＝１）を１０〜５０モル％の量で含み、
・ＰＯＳ（ＩＩＩ）が、Ｍ単位（ここで、Ｆｈｒ＝Ｈ、Ｒ４＝ＣＨ３、ｗ＝１そしてｘ＝２）を８〜２０モル％の量でそしてＤ単位（Ｒ５＝ＣＨ３）を８０〜９２モル％の量で含むこと、及び
　Ｍ及びＤ単位がそれぞれＲ６＝Ｒ７＝ＣＨ３を含有しそしてＭ単位ではせいぜい約１０モル％の量及びＤ単位では少なくとも９０モル％の量で存在するところの希釈剤ＰＯＳ（ＩＶ）が含められ、しかも希釈剤（ＩＶ）はＰＯＳ（Ｉ）及び（ＩＶ）混合物に対して５０重量％以下、好ましくは４０重量％未満、そしてより好ましくは５〜２０重量％の量で存在すること、
を特徴とするものである。
　【００５８】
　本発明に従った組成物の貯蔵安定性を向上させるために且つユーザーに取扱いが容易な市場で入手可能な形態で供給するために、先に規定したような組成物のＰＯＳ（Ｉ）〜（ＩＩＩ）及び随意成分としての（ＩＶ）並びに触媒（Ｖ）を含有する少なくとも２つの成分Ａ及びＢ（これらの２つの成分Ａ及びＢの各々はＰＯＳ（Ｉ）＋（ＩＩ）及び／又は（ＩＩＩ）と触媒（Ｖ）との混合物を含有しない）を有する系が提供される。好ましくは、触媒（Ｖ）は、系の成分Ａ又はＢの片方に排他的に含められる。
　【００５９】
　かくして、成分Ａは例えばＰＯＳ（Ｉ）の少なくとも一部分及びＰＯＳ（ＩＶ）の少なくとも一部分並びに触媒（Ｖ）を含有することができるのに対して、成分ＢはＰＯＳ（ＩＩ）及びＰＯＳ（ＩＩＩ）そして随意成分としてＰＯＳ（Ｉ）及び（ＩＶ）の残りの部分を含む。
　【００６０】
　使用を簡単にするために、Ａ：Ｂの割合が重量部で４０：６０〜６０：４０そして好ましくはほぼ５０：５０であるような二成分系を提供するのが好ましい。
　【００６１】
　ゲルの形成に関して言えば、ゲルへの組成物の架橋は、室温において、又は例えば１００〜１８０℃の温度への加熱後に行われることを指摘することができる。これに関連して、必要な架橋時間は、例えば、数分から１時間３０分である。
　【００６２】
　上記の組成物から得られた架橋接着剤ゲルは本発明の別の課題である。
　【００６３】
　用途に関して言えば、本発明に従った組成物及びゲルは、衝撃吸収材手段として、また電子部品等の保護（注封）の手段として使用することができる。かくして、組成物及び／又はゲルは、ある種の基体例えばエポキシ樹脂製の基体に取り付けられた敏感な電子部品を含む容器に注入されることができる。この場合に、脆弱な部品は実際にシリコーン組成物中に浸没される。
　【００６４】
　また、組成物及びゲルは、敏感な電子部品を他の手段例えばカバー外装によって保護する目的でそれらを封入することができる。
　【００６５】
　これらの特に有意の接着特性のために、本発明に従ったシリコーンゲルは、
・接着剤、又は
・医療材料、好ましくは移植材料、人工補装器、セメント等の製造にかかわる材料、又は
・シール用製品、マスチック又はシール用組成物、又は
・集成製品
を作るために使用することもできる。
　【００６６】
　また、本発明は、新規な製品として、このゲルから作った接着剤、医療材料、衝撃吸収材、保護手段、セメント、マスチック又はシーラントに関するものである。
　【００６７】
　これらの用途では、本発明に従ったゲル及び組成物の有益な特性、即ち、速い架橋速度、低温及び高温での物理的安定性（粘弾性）、減衰性、特に空気や水に対する隔離能、並びに接着性のうちの全部又は一部分を使用することは随意である。
　【００６８】
　【実施例】
　以下の実施例は、本発明に従った組成物を処方する様々な可能な方法、並びにかかる組成物を架橋させることによって得られるシリコーンゲルの特徴及び特性を示すものである。しかしながら、本発明はこれらの実施例によって限定されるものではない。
　【００６９】
例１
　記載される組成物は二成分系であり、そして架橋は２つの部分（Ａ及びＢと称する）を５０／５０比で混合した後に行われる。
　（１）下記のリストは、本発明のゲルのためのＡ及びＢ部分の組成物中に使用される原料を示す。
　（２）表１は、Ａ及びＢ部分におけるこれらの成分の各々の濃度を示す。
　（３）方法は、ゲルを得るための方法である。
　（４）表２は、これらの組成物で得られた物理的特性、特に、エポキシ及びアルミニウムに対する各組成物の接着特性に及ぼす油（ＩＩＩ）（２０ｍＰａ．ｓの粘度を有し且つ０．２％のＨ基を含有するα，ω−（ジメチルヒドロゲノシロキシ）ポリ（ジメチルシロキシ）油）の影響を示す。
　【００７０】
　（１）使用した原料のリスト
・ＰＯＳ（Ｉ）＝６０，０００ｍＰａ．ｓの粘度を有し且つ約０．１重量％の（ＣＨ２＝ＣＨ）基を含有するα，ω−（ジメチルビニルシロキシ）ポリジメチルシロキサン油
・ＰＯＳ（ＩＩ）＝２５ｍＰａ．ｓの粘度を有し且つ０．７重量％のＨ基を含有するα，ω−（ジメチルヒドロゲノシロキシ）ポリ（メチルヒドロゲノシロキシ）（ジメチルシロキシ）油
・ＰＯＳ（ＩＩＩ）＝２０ｍＰａ．ｓの粘度を有し且つ０．２重量％のＨ基を含有するα，ω−（ジメチルヒドロゲノシロキシ）ポリ（ジメチルシロキシ）油
・ＰＯＳ（ＩＶ）＝１００ｍＰａ．ｓの粘度を有するα，ω−（トリメチルシロキシ）ポリジメチルシロキサン油
・触媒（Ｖ）＝架橋剤として使用される白金有機金属錯体（この触媒の濃度は、酸化数＝２のＰｔ金属のｐｐｍで与えられる）
　【００７１】
　（２）表１：試験した組成物の処方
　【表１】
　【００７２】
　ｒ１＝［ＰＯＳ（ＩＩＩ）のＳｉＨ］／［ＰＯＳ（ＩＩ）＋ＰＯＳ（ＩＩＩ）のＳｉＨ］×１００は、試験２では５．８％そして試験３では１１．４％である。比率ｒ２＝［Ｈ］（ＩＩ＋ＩＩＩ）／［Ｖｉ］（Ｉ）は、試験１〜３においてそれぞれ０．５１、０．５２及び０．５３である。
　【００７３】
　（３）方法
　ゲルは、組成物の各成分を撹拌機付反応器において２５℃で単に混合することによって作られる。
　（４）表２：得られたゲルの物理的特性及び接着性
　【表２】
　【００７４】
　接着層破損は、ゲル層と基体との問で広まる破壊（裂け）を意味する。
　凝集破損は、ゲル層内で広まる破壊（裂け）を意味し、しかして基体の表面はゲルの残留物で少なくとも一部分覆われる。
　試験１は、油（ＩＩＩ）を含有しないＡ１部分とＢ１部分との混合物に対して行われ、これは対照試験である。
　試験２及び３は、それぞれ、増加量の油（ＩＩＩ）を含有するＡ１部分とＢ１部分、Ａ１部分とＢ２部分との混合物に対して行われる。
　【００７５】
　粘弾性特性Ｇ’及びＧ”は、次の条件
・温度＝２３℃
・円錐寸法：直径＝２ｃｍ及び角度＝４度
・周波数走査＝０．５〜１０ヘルツ
・トルク＝５００μＮ．ｍ
の下にＣＡＲＲＩ−ＭＥＤ　ＣＳ　１００強制応力流動計で測定された。
　接着性は、トリクロルエタンを使用して予め浄化した寸法が２００ｍｍ×５０ｍｍ×２５ｍｍの試験片に対して９０度剥離法を使用してＡＤＡＭＥＬ　ＬＨＯＭＡＲＧＹ　ＤＹ　３０張力計で測定された。
　これらの結果は、α，ω−（ジメチルヒドロゲノシロキシ）ポリ（ジメチルシロキシ）油の導入がエポキシ及びアルミニウムへの組成物の接着性を向上させることを示している。
　【００７６】
例２
　（１）下記のリストは、本発明のゲルのためのＡ及びＢ部分の組成物中に使用される原料を示す。
　（２）表３は、Ａ及びＢ部分におけるこれらの成分の各々の濃度を示す。
　（３）方法は、ゲルを得るための方法である。
　（４）表４は、これらの組成物の接着特性、特に、エポキシ基体に対する油（ＩＩＩ）（＝２０ｍＰａ．ｓの粘度を有し且つ０．２％のＨ基を含有するα，ω−（ジメチルヒドロゲノシロキシ）ポリ（ジメチルシロキシ）油）の影響を示す。
　【００７７】
　（１）使用した原料のリスト
・ＰＯＳ（Ｉ）＝６０，０００ｍＰａ．ｓの粘度を有し且つ約０．１重量％の（ＣＨ２＝ＣＨ）基を含有するα，ω−（ジメチルビニルシロキシ）ポリジメチルシロキサン油
・ＰＯＳ（ＩＩ）＝２５ｍＰａ．ｓの粘度を有し且つ０．７重量％のＨ基を含有するα，ω−（ジメチルヒドロゲノシロキシ）ポリ（メチルヒドロゲノシロキシ）（ジメチルシロキシ）油
・ＰＯＳ（ＩＩＩ）＝２０ｍＰａ．ｓの粘度を有し且つ０．２重量％のＨ基を含有するα，ω−（ジメチルヒドロゲノシロキシ）ポリ（ジメチルシロキシ）油
・触媒（Ｖ）＝架橋剤として使用される白金有機金属錯体（この触媒の濃度は、Ｐｔ金属のｐｐｍで与えられる）
　【００７８】
（２）表３：試験した組成物の処方
　【表３】
　【００７９】
　ｒ１＝［ＰＯＳ（ＩＩＩ）のＳｉＨ］／［ＰＯＳ（ＩＩ）＋ＰＯＳ（ＩＩＩ）のＳｉＨ］×１００＝５．８％。比率ｒ２＝［Ｈ］（ＩＩ＋ＩＩＩ）／［Ｖｉ］（Ｉ）は、組成物の各々で０．５である。
　試験４は、油（ＩＩＩ）を含有しないＡ２部分とＢ４部分との混合物に対して行われ、これは対照試験である。
　試験５は、油（ＩＩＩ）を含有するＡ２部分とＢ４部分との混合物に対して行われる。
　【００８０】
　（３）方法
　ゲルは、組成物の各成分を撹拌機付反応器において２５℃で単に混合することによって作られる。接着性（剥離力）は、例１に記載の条件下に測定された。
　（４）表４：試験した組成物の接着性
　【表４】
　【００８１】
　これらの結果も、α，ω−（ジメチルヒドロゲノシロキシ）ポリ（ジメチルシロキシ）油（ＩＩＩ）の導入がエポキシへの組成物の接着性を向上させることを示している。
　【００８２】
例３
　（１）下記のリストは、使用される原料を示す。
　（２）表５は、試験した処方物を示す。
　（３）製造法及び試験法は、例１及び２におけると同じである。
　（４）表６は、試験したシリコーンゲルの物理的（流動学的）特性及び接着性に対するエキステンダーＰＯＳ（ＩＩＩ）の濃度の影響を示す。
　【００８３】
　（１）使用した原料のリスト
・ＰＯＳ（Ｉ）＝６０，０００ｍＰａ．ｓの粘度を有し且つ約０．１重量％のＶｉを含有するα，ω−（ジメチルビニルシロキシ）ポリジメチルシロキサン油（ＲＨＯＤＯＲＳＩＬ　６２１　Ｖ　６０　０００）
・ＰＯＳ（ＩＩ）：３００ｍＰａ．ｓの粘度を有し且つ約０．１７重量％のＨ基を含有するα，ω−（ジメチルヒドロゲノシロキシ）ポリ（メチルヒドロゲノシロキシ）（ジメチルシロキシ）架橋用油（ＲＨＯＤＯＲＳＩＬ　６２６　Ｖ　３００　Ｈ　１．７）
・ＰＯＳ（ＩＩＩ）＝２０ｍＰａ．ｓの粘度を有し且つ０．２重量％のＨ基を含有するα，ω−（ジメチルヒドロゲノシロキシ）ポリ（ジメチルシロキシ）エキステンダー油（ＲＨＯＤＯＲＳＩＬ　６２０　Ｈ２）
・ＰＯＳ（ＩＶ）：希釈剤＝１００ｍＰａ．ｓの粘度を有するα，ω−（トリメチルシロキシ）ポリジメチルシロキサン油（ＲＨＯＤＣＲＳＩＬ　４７　Ｖ　１００）
・触媒（Ｖ）＝架橋触媒として使用される白金有機金属錯体（この触媒の濃度は、Ｐｔ金属のｐｐｍで与えられる）
　【００８４】
　（２）表５：試験した処方物（５０／５０のＡ及びＢ二成分形態）
　【表５】
　【００８５】
（３）製造法及び試験法：例１及び２におけると同じ
（４）表６：結果
　結果は以下の表６に示される。試験は、ＰＯＳ（ＩＶ）油の２つの希釈（３０及び５０％）に対して実施された。
　【００８６】
　ＰＯＳ（ＩＩＩ）油は、網状構造のセルを拡大する効果を有する。これは次の変動をもたらす。
　流動学的特性：
　弾性モジュラスＧ’は、５％の油６２０　Ｈ２の添加で実質上低下する。このレベルよりも上では、変動は少なくなる。粘性モジュラスＧ”は一定のままである。従って、ｔａｎ　δの値は、油（ＩＩＩ）の添加によって大きな最初の変動と共に増大する。
　接着性：
　接着性に及ぼす油（ＩＩＩ）の影響は評価し得るものである。剥離力の増大の他に、破損の形態は、油（ＩＩＩ）の添加で接着層型から凝集型に変わる。
　【００８７】
　【表６】